(57)【特許請求の範囲】
【請求項１】
第１の領域及び第２の領域を含む透光性基板と、
前記第１の領域において、前記透光性基板上に透光性の第１の断熱層と、前記第１の断熱層上に光吸収層と、前記光吸収層上に有機化合物材料を含む層と、
前記第２の領域において、前記透光性基板上に反射層と、前記反射層上に第２の断熱層と、前記第２の断熱層上に前記有機化合物材料を含む層とを有し、
前記第２の断熱層の端部は前記反射層の端部より内側に位置し、
前記第１の断熱層と前記第２の断熱層とは間隔を有する成膜用基板を用い、
前記成膜用基板の前記有機化合物材料を含む層形成面と、被成膜基板の第１の電極層が形成されている被成膜面とが向き合うように、前記成膜用基板と前記被成膜基板とを配置し、
前記透光性基板及び前記第１の断熱層を通過させて光を前記光吸収層に照射し、
前記光を照射された前記光吸収層上の前記有機化合物材料を含む層に含まれる材料を前記被成膜基板の前記第１の電極層上に成膜して発光層を形成し、
前記発光層上に第２の電極層を形成することを特徴とする発光装置の作製方法。
【請求項２】
請求項１において、
前記光を照射された前記光吸収層上の前記有機化合物材料を含む層に含まれる材料を前記被成膜基板の前記第１の電極層上に成膜して複数の画素の発光層を形成することを特徴とする発光装置の作製方法。
【請求項３】
請求項１または請求項２において、
前記光吸収層に光を照射する工程は減圧下で行うことを特徴とする発光装置の作製方法。
【請求項４】
請求項１乃至請求項３のいずれか一項において、
前記光としてランプ光又はレーザ光を用いることを特徴とする発光装置の作製方法。
【発明の詳細な説明】
【技術分野】
【０００１】
本発明は、成膜用基板及び発光装置の作製方法に関する。
【背景技術】
【０００２】
エレクトロルミネセンス（以下、ＥＬとも記す）素子を備える発光装置には、フルカラー表示を行うため、カラー発光するカラー発光素子を用いる。カラー発光素子を形成するには、各色の発光材料を微細なパターンに電極上に形成する必要がある。
【０００３】
一般的に発光材料は、蒸着法によって成膜されるが、蒸着法は、材料利用効率が低いことや基板サイズが限られるなどの問題点を有しており、低コストで高生産性が要求される工業化には不向きである。
【０００４】
上記問題を解決する技術として、発光材料をレーザ熱転写法により素子作成用基板に転写し発光層を形成する方法が提案されている（例えば、特許文献１参照。）。特許文献１では、発光層を含む転写層及び、レーザ光に対する吸収率の異なる低吸収領域、高吸収領域を含む光熱変換層を有する転写用基板を用い、レーザ光を照射することによって転写層の昇華に必要な熱を選択的に高吸収領域に与えている。
【先行技術文献】
【特許文献】
【０００５】
【特許文献１】特開２００６−３０９９９５号公報
【発明の概要】
【発明が解決しようとする課題】
【０００６】
しかし、上記特許文献１の光熱変換層において低吸収領域及び高吸収領域が接して設けられる転写用基板の構造では、高吸収領域において発生した熱が低吸収領域にも伝導してしまい、低吸収領域上の転写層も昇華することによって転写する発光層のパターンにずれやぼけが生じるという問題がある。
【０００７】
本発明の一態様では、蒸着材料と被成膜基板との間にマスクを設けることなく、被成膜基板に微細なパターンの薄膜を形成する成膜用基板及び成膜方法を提供することを課題とする。また、本発明の一態様では、このような成膜方法を用いて発光素子を形成し、高繊細な発光装置を生産性よく作製することを課題とする。
【課題を解決するための手段】
【０００８】
本発明は、透光性基板上に成膜パターンを反映した第１の領域及び第２の領域を含む成膜用基板を用い、対向して配置される被成膜基板において成膜領域となる第１の領域上に設けられた有機化合物材料を含む層のみを選択的に加熱して、有機化合物材料を含む層に含まれる材料を成膜用基板より被成膜基板へ成膜する。第１の領域においては、有機化合物材料を含む層に熱を与える光吸収層が照射される光を吸収するように形成され、一方第２の領域では、有機化合物材料を含む層に熱を与えないように、反射層が照射される光を反射するように形成される。
【０００９】
第１の領域及び第２の領域には、第１の領域の光吸収層と、第２の領域の反射層とが接しないように、断熱層が設けられており、該断熱層は第１の領域及び第２の領域にわたって連続して成膜されないように、第１の領域周辺を囲むように第２の領域に開口を有している。よって、断熱層は第１の領域と第２の領域において空間的に分断され、第１の領域に第１の断熱層が、第２の領域には第１の断熱層と間隔（空間）を有して第２の断熱層がそれぞれ設けられる構造となる。
【００１０】
第１の領域の第１の断熱層と第２の領域の第２の断熱層との間に空間（間隔）を設けた構造であると、第１の領域の光吸収層から第２の領域の第２の有機化合物材料を含む層までの熱の伝導経路を長くすることができる。よって、第１の領域の光吸収層で発生した熱が第２の領域に達する迄の時間が遅くなる。さらに熱は伝導経路である第１の断熱層、透光性基板、第２の断熱層を伝導する際に吸収や拡散され、放熱する。伝導経路に第１の断熱層、透光性基板、第２の断熱層などの異なる材料によって形成される部材を配置することでより伝導する際に吸収や拡散によって、より熱が放熱することができるため好ましい。よって、第２の有機化合物材料を含む層の大部分を成膜用基板に残存させることができるため、被成膜基板に成膜される膜は、第１の領域のパターンを反映した微細なパターンで選択的に成膜することができる。さらに、レーザ光と比較して照射時間が長いランプ光の照射時間でも第２の領域において第２の有機化合物材料を含む層の加熱を抑制し、境界において温度差を保つことができるために、光源としてランプを用いることができる。ランプ光はレーザ光を比較して一度に広範囲を処理することができるため、作製工程時間を短縮し、スループットを向上することが可能となる。
【００１１】
なお、本明細書において、微細なパターンで薄膜が形成される基板を被成膜基板と記し、被成膜基板に形成するための材料を提供する基板を成膜用基板と記す。また、熱の伝導経路とは成膜用基板内に含まれる断熱層などの部材であり、空気などの空間は含まないものとする。
【００１２】
本発明の成膜用基板の一形態は、第１の領域及び第２の領域を含む透光性基板と、第１の領域において、透光性基板上に透光性の第１の断熱層と、第１の断熱層上に光吸収層と、光吸収層上に第１の有機化合物材料を含む層と、第２の領域において、透光性基板上に反射層と、反射層上に第２の断熱層と、第２の断熱層上に第２の有機化合物材料を含む層とを有し、第２の断熱層の端部は反射層の端部より内側に位置し、第１の断熱層と第２の断熱層とは間隔を有する。
【００１３】
本発明の成膜用基板の一形態は、第１の領域及び第２の領域を含む透光性基板と、第１の領域において、透光性基板上に透光性の第１の断熱層と、第１の断熱層上に第１の光吸収層と、第１の光吸収層上に第１の有機化合物材料を含む層と、第２の領域において、透光性基板上に反射層と、反射層上に第２の断熱層と、第２の断熱層上に第２の光吸収層と、第２の光吸収層上に第２の有機化合物材料を含む層とを有し、第２の断熱層の端部は反射層の端部より内側に位置し、第１の断熱層と第２の断熱層とは間隔を有する。
【００１４】
本発明の成膜用基板の一形態は、第１の領域及び第２の領域を含む透光性基板と、第１の領域において、透光性基板上に透光性の第１の断熱層と、第１の断熱層上に光吸収層と、光吸収層上に第１の反射層と、第１の反射層上に第１の有機化合物材料を含む層と、第２の領域において、透光性基板上に第２の反射層と、第２の反射層上に第２の断熱層と、第２の断熱層上に第２の有機化合物材料を含む層とを有し、第２の断熱層の端部は第２の反射層の端部より内側に位置し、第１の断熱層と第２の断熱層とは間隔を有する。
【００１５】
第２の領域に設けられる第２の断熱層を、反射層の下に設けても良く、透光性基板、第２の断熱層、反射層と積層してもよい。例えば、本発明の成膜用基板の一形態は、第１の領域及び第２の領域を含む透光性基板と、第１の領域において、透光性基板上に透光性の第１の断熱層と、第１の断熱層上に光吸収層と、光吸収層上に第１の有機化合物材料を含む層と、第２の領域において、透光性基板上に第２の断熱層と、第２の断熱層上に反射層と、反射層上に第２の有機化合物材料を含む層とを有し、第２の断熱層の端部は反射層の端部より内側に位置し、第１の断熱層と第２の断熱層とは間隔を有する。
【００１６】
上記構成において、第２の断熱層と第２の有機化合物材料を含む層との間に第３の断熱層を有してもよい。第３の断熱層を設けることにより、第１の領域において形成される光吸収層（又は第１の光吸収層）と、第２の領域において形成される第２の有機化合物材料を含む層との熱の伝導経路が長くなり、より光吸収層（又は第１の光吸収層）で発生した熱が第２の有機化合物材料を含む層へ伝導しにくくすることができる。
【００１７】
また、第１の断熱層、及び第２の断熱層を反射層の下に設ける場合の第１の断熱層、及び第２の断熱層は、透光性基板を加工することにより形成することもできる。この場合、第１の断熱層及び第２の断熱層は透光性基板の表面に設けられた凸部となり、透光性基板の一部である。
【００１８】
上記本発明の成膜用基板を用いて、被成膜基板に薄膜を成膜し、発光装置を作製することができる。本発明の発光装置の作製方法の一形態は、第１の領域及び第２の領域を含む透光性基板と、第１の領域において、透光性基板上に透光性の第１の断熱層と、第１の断熱層上に光吸収層と、光吸収層上に第１の有機化合物材料を含む層と、第２の領域において、透光性基板上に反射層と、反射層上に第２の断熱層と、第２の断熱層上に第２の有機化合物材料を含む層とを有し、第２の断熱層の端部は反射層の端部より内側に位置し、第１の断熱層と第２の断熱層とは間隔を有する成膜用基板を用い、成膜用基板の第１の有機化合物材料を含む層及び第２の有機化合物材料を含む層形成面と、被成膜基板の第１の電極層が形成されている被成膜面とが向き合うように、成膜用基板と被成膜基板とを配置し、透光性基板及び第１の断熱層を通過させて光を光吸収層に照射し、光を照射された光吸収層上の第１の有機化合物材料を含む層に含まれる材料を被成膜基板の第１の電極層上に成膜して発光層を形成し、発光層上に第２の電極層を形成する。
【００１９】
本発明の発光装置の作製方法の一形態は、第１の領域及び第２の領域を含む透光性基板と、第１の領域において、透光性基板上に透光性の第１の断熱層と、第１の断熱層上に光吸収層と、光吸収層上に第１の有機化合物材料を含む層と、第２の領域において、透光性基板上に第２の断熱層と、第２の断熱層上に反射層と、反射層上に第２の有機化合物材料を含む層とを有し、第２の断熱層の端部は反射層の端部より内側に位置し、第１の断熱層と第２の断熱層とは間隔を有する成膜用基板を用い、成膜用基板の第１の有機化合物材料を含む層及び第２の有機化合物材料を含む層形成面と、被成膜基板の第１の電極層が形成されている被成膜面とが向き合うように、成膜用基板と被成膜基板とを配置し、透光性基板及び第１の断熱層を通過させて光を光吸収層に照射し、光を照射された光吸収層上の第１の有機化合物材料を含む層に含まれる材料を被成膜基板の第１の電極層上に成膜して発光層を形成し、発光層上に第２の電極層を形成する。
【００２０】
本発明を用いて発光層を形成する場合、第１の領域を一画素ごとに対応させてもよいし、第１の領域を複数の画素を含むように対応させ複数の画素の発光層を一度に作製してもよい。
【００２１】
本発明では、蒸着材料と被成膜基板との間にマスクを設けることなく、被成膜基板に微細なパターンの薄膜を形成することができる。
【００２２】
光吸収層に光を照射する工程は減圧下で行うことが好ましい。減圧下で光を照射し、被成膜基板に材料を成膜する工程を行うと、成膜される膜へのゴミ等の汚染物の影響を軽減することができる。
【００２３】
照射する光は、光吸収層が吸収する光を用いればよく、光源をランプとするランプ光でも、光源をレーザ発振器とするレーザ光でもよい。
【００２４】
また、光として周波数１０ＭＨｚ以上、パルス幅１００ｆｓ以上１０ｎｓ以下のレーザ光を用いることができる。このように、パルス幅が非常に短いレーザ光を用いることにより、光吸収層における熱変換が効率よく行われ、材料を効率よく加熱することができる。また周波数１０ＭＨｚ以上、パルス幅１００ｆｓ以上１０ｎｓ以下のレーザ光は、短時間のレーザ光の照射が可能であるため、熱の拡散を抑制することができ、微細なパターンの成膜が可能となる。また、周波数１０ＭＨｚ以上、パルス幅１００ｆｓ以上１０ｎｓ以下のレーザ光は、高出力が可能であるため、大面積を一度に処理することができる。また、レーザ光を照射面で線状または矩形状とすることにより、処理基板にレーザ光を効率よく走査することができる。よって、成膜に要する時間（タクトタイム）が短くなり、生産性が向上する。
【００２５】
断熱層を、光に対する透過率は６０％以上とし、かつ熱伝導率が反射層及び光吸収層に用いる材料の熱伝導率よりも小さい材料を用いて形成することが好ましい。熱伝導率が低いと、照射された光から得られる熱を効率よく成膜に用いることができる。
【００２６】
有機化合物材料を含む層を、有機化合物を含む液状の組成物を用いて形成し、被成膜基板の被成膜面上に形成されている第１の電極上に成膜して発光素子を形成することができる。微細なパターンで被成膜基板にＥＬ層を形成することができ、発光色ごとに塗りわけて成膜することができる。このような発光素子を有する高繊細な発光装置を作製することができる。
【００２７】
本発明は、高範囲を処理することが可能なため、大面積基板であっても生産性よく被成膜基板に薄膜を形成することができる。よって、高繊細な発光装置及び電子機器を安価で作製することができる。
【発明の効果】
【００２８】
本発明の一態様では、蒸着材料と被成膜基板との間にマスクを設けることなく、被成膜基板に微細なパターンの薄膜を形成することができる。さらに、本発明の一態様では、このような成膜方法を用いて発光素子を形成し、高繊細な発光装置を作製することができる。また、本発明の一態様を用いると大面積の被成膜基板に薄膜を形成することができるため、大型の発光装置及び電子機器を作製することができる。
【図面の簡単な説明】
【００２９】
【図１】成膜用基板及び成膜方法を示した断面図である。
【図２】成膜用基板の作製方法を示した断面図である。
【図３】成膜用基板の一例の断面図である。
【図４】成膜用基板の一例の断面図である。
【図５】発光装置を示した平面図及び断面図である。
【図６】発光装置を示した平面図及び断面図である。
【図７】発光装置の作製工程を示した断面図である。
【図８】発光装置を示した平面図及び断面図である。
【図９】発光装置の作製工程を示した断面図である。
【図１０】発光装置の作製工程を示した断面図である。
【図１１】発光装置の作製工程を示した断面図である。
【図１２】発光素子の構成を示した断面図である。
【図１３】発光表示モジュールを示した断面図である。
【図１４】発光表示モジュールを示した断面図である。
【図１５】電子機器を示した図である。
【図１６】電子機器を示した図である。
【図１７】電子機器を示した図である。
【図１８】成膜用基板の一例の断面図である。
【図１９】成膜用基板の一例の断面図である。
【図２０】成膜用基板の一例の断面図である。
【図２１】実施例１の成膜用基板の断面図である。
【図２２】比較例１及び比較例２の成膜用基板の断面図である。
【図２３】実施例１の成膜用基板における光照射時の最高温度を示すグラフである。
【図２４】比較例１の成膜用基板における光照射時の最高温度を示すグラフである。
【図２５】比較例２の成膜用基板における光照射時の最高温度を示すグラフである。
【図２６】成膜用基板の一例の断面図及び上面図である。
【図２７】発光装置の作製工程を示した上面図である。
【発明を実施するための形態】
【００３０】
以下に、本発明の実施の形態を図面に基づいて説明する。但し、本発明は多くの異なる態様で実施することが可能であり、本発明の趣旨及びその範囲から逸脱することなくその形態及び詳細を様々に変更し得ることは当業者であれば容易に理解される。従って、本実施の形態の記載内容に限定して解釈されるものではない。なお、実施の形態を説明するための全図において、同一部分又は同様な機能を有する部分には同一の符号を付し、その繰り返しの説明は省略する。
【００３１】
（実施の形態１）
本実施の形態では、本発明を用いて被成膜基板に微細なパターンで薄膜を形成することを目的とした成膜用基板及び成膜方法の一例について図１乃至図４を用いて説明する。
【００３２】
図１（Ａ）に成膜用基板の一例を示す。成膜用基板は図１（Ａ）に示すように、第１の領域（図中では１と表示）と第２の領域（図中では２と表示）を有している。
【００３３】
第１の領域は光照射によりその上に設けられた有機化合物材料を含む層を加熱し層中の材料を対向して配置される被成膜基板に成膜する領域であり、第２の領域は照射された光を反射し、その上に設けられた有機化合物材料を含む層は加熱せずに成膜用基板に残存する領域である。
【００３４】
よって、第１の領域においては、有機化合物材料を含む層に熱を与える光吸収層が照射される光を吸収するように形成され、一方第２の領域では、有機化合物材料を含む層に熱を与えないように、反射層が照射される光を反射するように形成される。
【００３５】
第１の領域において、第１の基板１０１上に第１の断熱層１０３ａが形成され、第１の断熱層上に光吸収層１０４が形成されている。一方第２の領域において、第１の基板１０１上に反射層１０２が形成され、反射層１０２上に第２の断熱層１０３ｂが形成されている。よって、第１の領域及び第２の領域の最上層には有機化合物材料を含む層１０５が形成されている。第１の領域の光吸収層１０４と第２の領域の反射層１０２とは、第１の断熱層１０３ａによって分断され接しない。
【００３６】
断熱層は第１の領域と第２の領域において空間的に分断され、第１の領域に第１の断熱層１０３ａが、第２の領域には第１の断熱層１０３ａと間隔（空間）を有して第２の断熱層１０３ｂがそれぞれ設けられる。よって、第２の断熱層１０３ｂの端部は反射層１０２の端部より内側に位置する。
【００３７】
本発明は、被成膜基板において薄膜形成領域に対応する領域を第１の領域とし、第１の領域に形成される第１の断熱層と、第２の領域に形成される第２の断熱層との間に間隔を有する。よって第１の領域に形成される第１の断熱層の周囲を囲むように第２の領域において空間を有する構造となる。図１（Ａ）に示す成膜用基板の上面図を図２６（Ｂ）に示す。なお図２６（Ａ）は図１（Ａ）の成膜用基板であり、図２６（Ｂ）において線Ｗ−Ｘの断面図である。図２６（Ａ）（Ｂ）に示すように第１の領域と同領域に形成される第１の断熱層１０３ａと第２の領域に形成される第２の断熱層１０３ｂとは、第１の断熱層１０３ａ周囲を囲むように空間を有しており、反射層１０２が露出している。なお、図２６（Ａ）において第１の断熱層１０３ａと第２の断熱層１０３ｂとの位置関係が明確になるように有機化合物材料を含む層１０５は省略している。
【００３８】
また、断熱層（第１の断熱層、第２の断熱層）の側面はエッチング加工の方法や条件によって、基板表面に対して９０度より小さい角度となり、テーパーを有する場合もある。
【００３９】
本発明では、第１の基板に形成される光吸収層１０４に第１の基板１０１側より光を照射して成膜する。従って、用いる光に対して、第１の基板１０１は透光性を、反射層１０２は反射性を、第１の断熱層１０３ａは透光性を、光吸収層１０４は吸収性をそれぞれ有する必要がある。よって、照射される光の波長により、第１の基板１０１、反射層１０２、第１の断熱層１０３ａ、光吸収層１０４に好適な材料の種類が変化するため、適宜材料を選択する必要がある。
【００４０】
また、第１の基板１０１は熱伝導率が低い材料であることが好ましい。熱伝導率が低いと、照射された光から得られる熱を効率よく成膜に用いることができる。第１の基板１０１としては、例えば、ガラス基板、石英基板、無機材料を含むプラスチック基板などを用いることができる。ガラス基板としては、アルミノシリケートガラス、アルミノホウケイ酸ガラス、バリウムホウケイ酸ガラスのような無アルカリガラスと呼ばれる電子工業用に使われる各種ガラス基板を適用することができる。
【００４１】
反射層１０２は、成膜の際、光吸収層１０４に選択的に光を照射するために、それ以外の部分に照射される光を反射するための層である。よって、反射層１０２は、照射する光に対して高い反射率を有する材料で形成されていることが好ましい。具体的には、反射層１０２は、照射される光に対して、反射率が８５％以上、さらに好ましくは、反射率が９０％以上であることが好ましい。
【００４２】
反射層１０２に用いることができる材料としては、例えば、銀、金、白金、銅、アルミニウムを含む合金、又は銀を含む合金などを用いることができる。
【００４３】
反射層１０２の膜厚は、材料により異なるが、１００ｎｍ以上とすることが好ましい。１００ｎｍ以上の膜厚とすることにより、照射した光が反射層を透過することを抑制することができる。
【００４４】
また、反射層１０２を所望の形状に加工する際には種々の方法を用いることができるが、ドライエッチングを用いることが好ましい。ドライエッチングを用いることにより、側壁が鋭くなり、微細なパターンを形成することができる。
【００４５】
第１の断熱層１０３ａは、光吸収層１０４に吸収され発生した熱を第２の領域に伝導させずに光吸収層１０４上に形成された有機化合物材料を含む層１０５へ熱を十分供給させるように機能する。また、第１の断熱層１０３ａ及び第２の断熱層１０３ｂは、成膜の際に照射された光のうち、反射層１０２によって反射された光の一部が熱となって反射層１０２に残った熱、また第１の領域上の光吸収層１０４に発生した熱が第２の領域に形成される有機化合物材料を含む層１０５に伝わるのを防ぐための層である。本発明において、断熱層は熱を完全に遮断することが好ましいが、本明細書では、少なくとも光吸収層よりも熱の伝導を妨げるものも断熱層という。
【００４６】
従って、第１の断熱層１０３ａ、第２の断熱層１０３ｂは、熱伝導率が反射層１０２および光吸収層１０４を形成する材料よりも低い材料を用いる必要がある。また、図１に示すように、光を、第１の断熱層１０３ａを透過させて光吸収層１０４に照射する構成の場合には、第１の断熱層１０３ａは透光性を有する必要がある。この場合、本発明における第１の断熱層１０３ａは、熱伝導率の低い材料であると共に光透過率の高い材料を用いる必要がある。具体的には、第１の断熱層１０３ａには、光に対する透過率が６０％以上となる材料を用いることが好ましい。
【００４７】
第１の断熱層１０３ａ、第２の断熱層１０３ｂに用いる材料としては、例えば、酸化チタン、酸化珪素、窒化酸化珪素、酸化ジルコニウム、炭化珪素等を用いることができる。
【００４８】
第１の断熱層１０３ａ、第２の断熱層１０３ｂの膜厚は、材料により異なるが、１０ｎｍ以上２μｍ以下とすることが好ましく、より好ましくは、１００ｎｍ以上１μｍ以下とする。１０ｎｍ以上２μｍ以下の膜厚とすることにより、光を透過させつつ、熱が第２の領域の有機化合物材料を含む層１０５に伝わるのを遮断する効果を有する。
【００４９】
光吸収層１０４は、成膜の際に照射された光を吸収する層である。よって、光吸収層１０４は、照射する光に対して低い反射率を有し、高い吸収率を有する材料で形成されていることが好ましい。具体的には、光吸収層１０４は、照射される光に対して、７０％以下の反射率を示すことが好ましい。
【００５０】
光吸収層１０４には、種々の材料を用いることができる。例えば、窒化チタン、窒化タンタル、窒化モリブデン、窒化タングステンなどの金属窒化物、チタン、モリブデン、タングステンなどの金属、カーボンなどを用いることができる。なお、照射される光の波長に応じて、光吸収層１０４に好適な材料の種類が変化することから、適宜材料を選択する必要がある。また、光吸収層１０４は一層に限らず複数の層により構成されていてもよい。例えば、金属と金属窒化物の積層構造としてもよい。
【００５１】
反射層１０２、第１の断熱層１０３ａ、第２の断熱層１０３ｂ、及び光吸収層１０４は、種々の方法を用いて形成することができる。例えば、スパッタリング法、電子ビーム蒸着法、真空蒸着法、化学気相成長（ＣＶＤ；Ｃｈｅｍｉｃａｌ  Ｖａｐｏｒ  Ｄｅｐｏｓｉｔｉｏｎ）法などにより形成することができる。
【００５２】
光吸収層１０４の膜厚は、材料によって異なるが、照射した光が透過しない膜厚であることが好ましい。具体的には、１０ｎｍ以上２μｍ以下の膜厚であることが好ましい。また、光吸収層の膜厚が薄い方がより小さいエネルギーの光で成膜することができるため、１０ｎｍ以上３００ｎｍ以下の膜厚であることがより好ましい。例えば、波長５３２ｎｍの光を照射した場合、光吸収層１０４の膜厚を５０ｎｍ以上２００ｎｍ以下の膜厚とすることにより、照射した光を効率良く吸収して発熱させることができる。また、光吸収層１０４の膜厚を５０ｎｍ以上２００ｎｍ以下とすることで、被成膜基板上への成膜を精度良く行うことができる。
【００５３】
光吸収層１０４は、有機化合物材料を含む層１０５に含まれる材料の成膜可能温度（有機化合物材料を含む層に含まれる材料の少なくとも一部が被成膜基板へ成膜される温度）まで加熱できるのであれば、照射する光の一部が透過してもよい。ただし、一部が透過する場合には、有機化合物材料を含む層１０５に含まれる材料として、光によって分解しない材料を用いることが必要である。
【００５４】
さらに、反射層１０２と光吸収層１０４の反射率は差が大きいほど好ましい。具体的には、照射する光の波長に対して、反射率の差が２５％以上、より好ましくは３０％以上であることが好ましい。
【００５５】
有機化合物材料を含む層１０５は、被成膜基板上に成膜する材料を含んで形成される層である。そして、成膜用基板に光を照射することにより、有機化合物材料を含む層１０５に含まれる材料が加熱され、有機化合物材料を含む層１０５に含まれる材料の少なくとも一部が被成膜基板上に成膜される。有機化合物材料を含む層１０５が加熱されると、有機化合物材料を含む層に含まれる材料の少なくとも一部が気化すること、もしくは、有機化合物材料を含む層の少なくとも一部に熱変形が生じ、その結果応力が変化するために膜が剥がれ、被成膜基板上に成膜される。
【００５６】
有機化合物材料を含む層１０５は、種々の方法により形成される。例えば、湿式法であるスピンコート法、ロールコート法、ダイコート法、ブレードコート法、バーコート法、グラビアコート法、スプレー法、キャスト法、ディップ法、液滴吐出（噴出）法（インクジェット法）、ディスペンサ法、各種印刷法（スクリーン（孔版）印刷、オフセット（平版）印刷、凸版印刷やグラビア（凹版）印刷など所望なパターンで形成される方法）などを用いることができる。また、乾式法である真空蒸着法、ＣＶＤ法、スパッタリング法等を用いることができる。
【００５７】
有機化合物材料を含む層１０５に含まれる材料としては、種々の有機化合物材料を用いることができ、さらに種々の無機化合物材料を含んでも良い。発光素子のＥＬ層を形成する場合には、ＥＬ層を形成する成膜可能な材料を用いる。例えば、ＥＬ層を形成する発光性材料、キャリア輸送性材料などの有機化合物の他、ＥＬ層を構成するキャリア輸送層やキャリア注入層、発光素子の電極などに用いられる金属酸化物、金属窒化物、ハロゲン化金属、金属単体といった無機化合物を用いることもできる。
【００５８】
また、有機化合物材料を含む層１０５は、複数の材料を含んでいてもよい。また、有機化合物材料を含む層１０５は、単層でもよいし、複数の層が積層されていてもよい。
【００５９】
湿式法を用いて有機化合物材料を含む層１０５を形成する場合には、所望の材料を溶媒に溶解あるいは分散させ、液状の組成物（溶液あるいは分散液）を調整すればよい。溶媒は、材料を溶解あるいは分散させることができ、且つ材料と反応しないものであれば特に限定されない。例えば、クロロホルム、テトラクロロメタン、ジクロロメタン、１，２−ジクロロエタン、或いはクロロベンゼンなどのハロゲン系溶媒、アセトン、メチルエチルケトン、ジエチルケトン、ｎ−プロピルメチルケトン、或いはシクロヘキサノンなどのケトン系溶媒、ベンゼン、トルエン、或いはキシレンなどの芳香族系溶媒、酢酸エチル、酢酸ｎ−プロピル、酢酸ｎ−ブチル、プロピオン酸エチル、γ−ブチロラクトン、或いは炭酸ジエチルなどのエステル系溶媒、テトラヒドロフラン、或いはジオキサンなどのエーテル系溶媒、ジメチルホルムアミド、或いはジメチルアセトアミドなどのアミド系溶媒、ジメチルスルホキシド、ヘキサン、又は水等を用いることができる。また、これらの溶媒複数種を混合して用いてもよい。湿式法を用いることにより、材料の利用効率を高めることができ、製造コストを低減させることができる。
【００６０】
有機化合物材料を含む層１０５によって被成膜基板上に形成される膜の膜厚および均一性を制御する場合には、有機化合物材料を含む層１０５の膜厚および均一性は制御される必要がある。しかし、被成膜基板上に形成される膜の膜厚および均一性に影響しないのであれば、有機化合物材料を含む層１０５は必ずしも均一の層である必要はない。例えば、微細な島状に形成されていてもよいし、凹凸を有する層状に形成されていてもよい。
【００６１】
図１（Ａ）に示す成膜用基板の作製方法を図２（Ａ）乃至（Ｆ）を用いて説明する。
【００６２】
第１の基板１０１上に反射層１５５を形成する。（図２（Ａ）参照。）。次に反射層１５５上にマスク１５４を形成し、マスク１５４によって反射層１５５をエッチング加工する。よって第２の領域において第１の基板１０１上に反射層１０２を形成する（図２（Ｂ）参照。）。次に第１の基板１０１及び反射層１０２上に絶縁層を形成し、マスク１５０によってエッチング加工する。よって、第１の領域において第１の基板１０１上に第１断熱層１０３ａ、第２の領域において反射層１０２上に第２の断熱層１０３ｂが形成される（図２（Ｃ）参照。）。第２の断熱層１０３ｂは反射層１０２端部が露出するように、第２の断熱層１０３ｂの端部が反射層１０２の端部より内側に位置するように形成される。
【００６３】
マスク１５０を除去し、第１の断熱層１０３ａ、反射層１０２、第２の断熱層１０３ｂ上に光吸収層１５２を形成する（図２（Ｄ）参照。）。光吸収層１５２は第１の断熱層１０３ａ、第２の断熱層１０３ｂによって分断される。
【００６４】
光吸収層１５２上にマスク１５１を形成し、マスク１５１を用いて光吸収層１５２をエッチング加工して光吸収層１０４を形成する（図２（Ｅ）参照。）。光吸収層１０４は、第１の領域において第１の断熱層１０３ａ上にのみ形成される。
【００６５】
第１の断熱層１０３ａ、光吸収層１０４、反射層１０２、第２の断熱層１０３ｂ上に有機化合物材料を含む層１０５を形成する（図２（Ｆ）参照。）。以上の工程で、図１（Ａ）に示す成膜用基板が完成する。
【００６６】
次に、本発明の成膜用基板を用いた成膜方法を説明する。第１の基板１０１の一方の面であって、反射層１０２、第１の断熱層１０３ａ、第２の断熱層１０３ｂ、光吸収層１０４、および有機化合物材料を含む層１０５が形成された面に対向する位置に、被成膜基板である第２の基板１０７を配置する（図１（Ｂ）参照。）。基板の大きさや配置方法によっては、第１の基板１０１及び第２の基板１０７は一部接触する場合もある。
【００６７】
第１の基板１０１の裏面（反射層１０２、第１の断熱層１０３ａ、第２の断熱層１０３ｂ、光吸収層１０４、および有機化合物材料を含む層１０５が形成されていない面）側から光１１０を照射する（図１（Ｃ）参照。）。このとき、第２の領域において第１の基板１０１上に形成された反射層１０２に照射された光は反射されるが、第１の領域に照射された光は、第１の断熱層１０３ａを透過し、光吸収層１０４に吸収される。そして、光吸収層１０４は、吸収した光から得た熱を有機化合物材料を含む層１０５に含まれる材料に与えることにより、有機化合物材料を含む層１０５に含まれる材料の少なくとも一部を、第２の基板１０７上に膜１１１として成膜する。これにより、第２の基板１０７上に所望のパターンに成形された膜１１１が形成される（図１（Ｄ）参照。）。
【００６８】
本発明を用いて発光装置の発光層を形成する場合、第１の領域を一画素ごとに対応させてもよいし、第１の領域を複数の画素を含むように対応させ複数の画素の発光層を一度に作製してもよい。例えば、例えば三色の色要素（例えばＲＧＢ）でフルカラー表示を行いストライプ配置とする場合、複数の同色の発光を示す画素を含む領域を、成膜用基板の第１の領域と対応させ、被成膜用基板に複数の画素の発光層を形成することができる。第１の領域内に複数の画素を有する場合の成膜用基板の上面図を図２７（Ａ）に示す。図２７（Ａ）において、第１の領域に形成される第１の断熱層３１０３ａは、被成膜基板３１０７において複数の画素を含む領域に対応し、第２の領域に形成される第２の断熱層３１０３ｂは、複数の画素を含む領域に形成される第１の断熱層３１０３ａの周囲を囲むように空間を有している。３１０２は反射層、３１０４は光吸収層である。図２７（Ｂ）に図２７（Ａ）の成膜用基板を用いて、第１の電極層３１５０ａ、３１５０ｂ、３１５０ｃにそれぞれ発光層３１５１ａ、３１５１ｂ、３１５１ｃを形成された被成膜基板３１０７を示す。発光層３１５１ａ、３１５１ｂ、３１５１ｃは連続しているが、各画素毎に形成された第１の電極層３１５０ａ、３１５０ｂ、３１５０ｃ、隔壁３１５３によって各画素ごとに電気的に遮断されている。
【００６９】
第１の領域の第１の断熱層１０３ａと第２の領域の第２の断熱層１０３ｂとの間に空間（間隔）を設けた構造であると、第１の領域の光吸収層１０４から第２の領域の有機化合物材料を含む層１０５までの熱の伝導経路を長くすることができる。よって、第１の領域の光吸収層１０４で発生した熱が第２の領域に達する迄の時間が遅くなる。さらに熱は第１の断熱層１０３ａ、第１の基板１０１、第２の断熱層１０３ｂを伝導する際に吸収や拡散され、放熱する。熱の伝導経路に第１の断熱層１０３ａ、第１の基板１０１、第２の断熱層１０３ｂなどの異なる材料によって形成される部材を配置することで、より伝導する際に吸収や拡散によってより放熱することができるため好ましい。よって、第２の領域の有機化合物材料を含む層１０５の大部分を成膜用基板に残存させることができるため、被成膜基板である第２の基板１０７に成膜される膜１１１は、第１の領域のパターンを反映した微細なパターンで選択的に成膜することができる。さらに、レーザ光と比較して照射時間が長いランプ光の照射時間でも第２の領域において有機化合物材料を含む層１０５の加熱を抑制し、境界において温度差を保つことができるために、光源としてランプを用いることができる。ランプ光はレーザ光と比較して一度に広範囲を処理することができるため、作製工程時間を短縮し、スループットを向上することが可能となる。
【００７０】
照射する光１１０としては、レーザ光やランプ光を用いることができる。
【００７１】
用いる光は特に限定されず、赤外光、可視光、または紫外光のいずれか一またはそれらの組み合わせを用いることが可能である。例えば、紫外線ランプ、ブラックライト、ハロゲンランプ、メタルハライドランプ、キセノンアークランプ、カーボンアークランプ、高圧ナトリウムランプ、または高圧水銀ランプから射出された光（ランプ光）を用いてもよい。その場合、ランプ光源は、必要な時間点灯させて照射してもよいし、複数回照射してもよい。
【００７２】
また、光としてレーザ光を用いてもよく、レーザ発振器としては、紫外光、可視光、又は赤外光を発振することが可能なレーザ発振器を用いることができる。様々な波長のレーザ光を用いることができ、例えば、３５５、５１５、５３２、１０３０、１０６４ｎｍなどの波長のレーザ光を用いることができる。
【００７３】
レーザ光には、Ａｒレーザ、Ｋｒレーザ、エキシマレーザなどの気体レーザ、単結晶のＹＡＧ、ＹＶＯ４、フォルステライト（Ｍｇ２ＳｉＯ４）、ＹＡｌＯ３、ＧｄＶＯ４、若しくは多結晶（セラミック）のＹＡＧ、Ｙ２Ｏ３、ＹＶＯ４、ＹＡｌＯ３、ＧｄＶＯ４に、ドーパントとしてＮｄ、Ｙｂ、Ｃｒ、Ｔｉ、Ｈｏ、Ｅｒ、Ｔｍ、Ｔａのうち１種または複数種添加されているものを媒質とするレーザ、ガラスレーザ、ルビーレーザ、アレキサンドライトレーザ、Ｔｉ：サファイアレーザ、ファイバーレーザ等の固体レーザのうち一種または複数種から発振されるものを用いることができる。また、上記固体レーザから発振される第２高調波や第３高調波、さらに高次の高調波を用いることもできる。なお、レーザ媒体が固体である固体レーザを用いると、メンテナンスフリーの状態を長く保てるという利点や、出力が比較的に安定している利点を有している。
【００７４】
また、レーザスポットの形状は、線状または矩形状とすることが好ましい。線状または矩形状とすることにより、処理基板にレーザ光を効率よく走査することができる。よって、成膜に要する時間（タクトタイム）が短くなり、生産性が向上する。また、レーザスポットの形状は楕円形状でもよい。
【００７５】
また、本発明では、照射された光源からの光による輻射熱を利用するのではなく、光源からの光を吸収した光吸収層１０４が有機化合物材料を含む層１０５に熱を与えることが特徴である。本発明を用いると、第１の領域より第２の領域へ面方向に熱が伝わることを抑制することができるため、加熱される有機化合物材料を含む層１０５の範囲が広がらず、正確なパターンに成膜することはできる。より高繊細なパターンで成膜する場合は、さらに光の照射時間は、短くすることが好ましい。
【００７６】
また、光照射による成膜は、減圧雰囲気下で行うことが好ましい。従って、成膜室内を５×１０−３Ｐａ以下、好ましくは１０−６Ｐａ以上１０−４Ｐａ以下の雰囲気とすることが好ましい。
【００７７】
さらに、照射する光１１０としては、周波数１０ＭＨｚ以上、かつ、パルス幅１００ｆｓ以上１０ｎｓ以下のレーザ光が好ましい。このように、パルス幅が非常に小さいレーザ光を用いることにより、光吸収層１０４における熱変換が効率よく行われ、材料を効率よく加熱することができる。
【００７８】
周波数１０ＭＨｚ以上、パルス幅１００ｆｓ以上１０ｎｓ以下のレーザ光は、短時間のレーザ光の照射が可能であるため、熱の拡散を抑制することができ、微細なパターンの成膜が可能となる。また、周波数１０ＭＨｚ以上、パルス幅１００ｆｓ以上１０ｎｓ以下のレーザ光は、高出力が可能であるため、大面積を一度に処理することができ、成膜に要する時間を短縮することができる。よって、生産性を向上させることができる。
【００７９】
第１の基板１０１表面と第２の基板１０７表面との距離を短くすると第１の基板１０１の最表面の層と第２の基板１０７の最表面とが接する場合がある。第１の基板１０１表面と第２の基板１０７表面との距離を小さくすると、光を照射した際に、第２の基板１０７上に成膜される膜１１１の形状を精度良く形成することができる。
【００８０】
また、反射層１０２の開口部を透過した光がまわりこむ可能性がある場合には、照射する光がまわりこむことを考慮して、反射層１０２の開口部を小さくした構造としてもよい。
【００８１】
フルカラーディスプレイを作製する場合には、発光層を作り分ける必要があるため、本発明の成膜方法を用いて発光層を形成すれば、容易に所望のパターンで発光層を作り分けることができる。また、精度良く発光層を作り分けることができる。
【００８２】
本発明を適用することにより、第１の基板上に形成された有機化合物材料を含む層の膜厚を制御することによって、被成膜基板である第２の基板上に成膜される膜の膜厚を制御することができる。つまり、第１の基板上に形成された有機化合物材料を含む層に含まれる材料を全て成膜することにより第２の基板上に形成される膜が所望の膜厚となるように予め有機化合物材料を含む層の膜厚が制御されているため、第２の基板上に成膜する際の膜厚モニターは不要となる。よって、膜厚モニターを利用した成膜速度の調節を使用者が行う必要がなく、成膜工程を全自動化することが可能である。そのため、生産性の向上を図ることができる。
【００８３】
また、本発明を適用することにより、第１の基板上に形成された有機化合物材料を含む層１０５に含まれる材料を均一に成膜することができる。また、有機化合物材料を含む層１０５が複数の材料を含む場合でも、有機化合物材料を含む層１０５と同じ材料をほぼ同じ重量比で含有する膜を被成膜基板である第２の基板上に成膜することができる。従って、本発明に係る成膜方法は、成膜温度の異なる複数の材料を用いて成膜する場合でも、共蒸着のようにそれぞれ蒸着レートを制御する必要がない。そのため、蒸着レート等の複雑な制御を行うことなく、所望の異なる材料を含む層を容易に精度良く成膜することができる。
【００８４】
また、本発明の成膜方法では、所望の材料を無駄にすることなく、被成膜基板に成膜することが可能である。よって、材料の利用効率が向上し、製造コストの低減を図ることができる。また、成膜室内壁に材料が付着することも防止でき、成膜装置のメンテナンスを容易にすることができる。
【００８５】
また、本発明を適用することにより、平坦でムラのない膜を成膜することが可能となる。また、所望の領域のみに成膜することが可能であるため、微細パターンの形成が可能となり、高精細な発光装置を作製することができる。
【００８６】
また、本発明を適用することにより、光を用いた成膜の際に選択的に所望の領域に成膜することができるので、材料の利用効率を高めることができ、精度良く、所望の形状に成膜することが容易であるため生産性向上を図ることができる。
【００８７】
また、本発明を適用することにより、光を用いた成膜の際に光源にランプを私用することができるため、大面積を一度に処理することが可能となる。よって生産性を向上させることができる。
【００８８】
（実施の形態２）
本実施の形態では、本発明に用いることのできる成膜用基板の他の例を図３、図４、図１８乃至図２０を用いて説明する。実施の形態１と同様な機能を有する構成の材料や作製方法は、実施の形態１と同様とすればよい。
【００８９】
図３（Ａ）は、光吸収層を第１の領域及び第２の領域両方に設ける例であり、第１の領域の第１の断熱層１０３ａ上に第１の光吸収層１０４ａが設けられ、第２の領域の反射層１０２、第２の断熱層１０３ｂ上に第２の光吸収層１０４ｂが設けられている。
【００９０】
図３（Ｂ）は、光吸収層を第１の領域及び第２の領域全面に形成し、エッチング加工しない構造であり、光吸収層は第１の断熱層１０３ａと第２の断熱層１０３ｂとの間にも設けられている。このように光吸収層を全面に形成しても、第１の断熱層１０３ａ、第２の断熱層１０３ｂによって、被成膜領域は凹凸を有しているため、光吸収層は第１の領域及び第２の領域に連続して成膜されず分断されている。
【００９１】
第２の領域に第２の光吸収層１０４ｂ、第３の光吸収層１０４ｃが設けられていても、反射層１０２によって照射された光は反射されるので、光吸収層１０４ｂ、第３の光吸収層１０４ｃに光は照射されない。よって第２の光吸収層１０４ｂ、第３の光吸収層１０４ｃにおいて熱は発生しないため、第２の光吸収層１０４ｂ、第３の光吸収層１０４ｃ上の有機化合物材料を含む層にも成膜に必要な熱は供給されない。
【００９２】
図３（Ｃ）（Ｄ）は、第２の断熱層１０３ｂを反射層１０２より先に第１の基板１０１に形成する例である。第１の基板１０１上に第１の断熱層１０３ａ及び第２の断熱層１０３ｂを、間隔を有して形成し、第２の断熱層１０３ｂが設けられた第２の領域に反射層１０２を形成する。その後、第１の領域及び第２の領域に光吸収層を形成し、有機化合物材料を含む層１０５を形成する。図３（Ｃ）は、第１の断熱層１０３ａ上に第１の光吸収層１０４ａと、第２の断熱層１０３ｂ上に第２の光吸収層１０４ｂを選択的に形成する例であり、図３（Ｄ）は、光吸収層を第１の領域及び第２の領域全面に形成し、第１の断熱層１０３ａと第２の断熱層１０３ｂとの間に第３の光吸収層１０４ｃが設けられる構造である。図３（Ｂ）及び図３（Ｄ）の構造であると光吸収層のエッチング加工を行わないために、工程を簡略化することができる。
【００９３】
図４（Ａ）乃至（Ｅ）は、第２の断熱層１０３ｂ上にさらに第３の断熱層１１２を設ける構造である。図４（Ａ）乃至（Ｄ）は図３（Ａ）乃至（Ｄ）と対応し、図４（Ｅ）は図１（Ａ）に対応している。
【００９４】
図４（Ａ）（Ｂ）は、第２の領域において、第２の光吸収層１０４ｂ上に第３の断熱層１１２を設けており、反射層１０２、第２の断熱層１０３ｂ、第２の光吸収層１０４ｂ、第３の断熱層１１２、有機化合物材料を含む層１０５の順に積層されている。
【００９５】
図４（Ｃ）（Ｄ）は、第２の領域において、第２の光吸収層１０４ｂ上に第３の断熱層１１２を設けており、第２の断熱層１０３ｂ、反射層１０２、第２の光吸収層１０４ｂ、第３の断熱層１１２、有機化合物材料を含む層１０５の順に積層されている。
【００９６】
図４（Ｅ）は、第２の領域において、第２の断熱層１０３ｂ上に第３の断熱層１１２を設けており、反射層１０２、第２の断熱層１０３ｂ、第３の断熱層１１２、有機化合物材料を含む層１０５の順に積層されている。
【００９７】
図４（Ａ）乃至（Ｅ）に示すように、第２の領域において、第２の断熱層１０３ｂ上に第３の断熱層１１２を設けると、第１の領域の光吸収層から第２の領域の有機化合物材料を含む層１０５までの熱の伝導経路がさらに長くなるので、第１の領域において光吸収層で生じた熱が、有機化合物材料を含む層１０５までに放熱する。よって、より成膜時のパターンぼけを防止し、繊細なパターンで成膜することができる。なお、第３の断熱層１１２に用いる材料および成膜方法は、第１の断熱層１０３ａ、第２の断熱層１０３ｂに用いる材料および成膜方法と同様とすることができるが、材料の透過率に関しては、第１の断熱層１０３ａの場合と異なり特に限定されない。また、第３の断熱層１１２を被成膜基板を対向して配置する際、成膜用基板と被成膜基板との基板間距離を制御するスペーサとして機能させることもできる。
【００９８】
図１８乃至図２０は、第１の断熱層、第２の断熱層を第１の基板を加工して形成する例である。よって、第１の断熱層、第２の断熱層は、第１の基板表面に設けられた凸部であり、第１の基板の一部であり、第１の断熱層領域、第２の断熱層領域となる。本明細書では、第１の基板の一部であっても第１の断熱層、第２の断熱層とよぶこととする。
【００９９】
図１８（Ａ）乃至（Ｃ）は、第１の基板１２１をエッチング加工し、第１の基板１２１表面の凸部として、第１の断熱層１１３ａ、第２の断熱層１１３ｂを設けている。図１８（Ａ）では第１の領域において、第１の断熱層１１３ａ上に光吸収層１０４が形成され、第２の断熱層１１３ｂが形成された第２の領域に反射層１０２が形成されている。
【０１００】
図１８（Ｂ）は、第２の領域にも光吸収層を形成する例であり、第１の領域において、第１の断熱層１１３ａ上に第１の光吸収層１０４ａは形成され、第２の領域において、第２の断熱層１１３ｂ及び反射層１０２上に第２の光吸収層１０４ｂが形成されている。
【０１０１】
図１８（Ｃ）は、第１の領域にも反射層は形成される例であり、第１の領域において、第１の断熱層１１３ａ、光吸収層１０４上に第１の反射層１０２ａが形成され、第２の断熱層１１３ｂが形成された第２の領域には第２の反射層１０２ｂが形成されている。このように第１の領域に反射層が形成されても、光吸収層を先に形成し、光吸収層に光が照射される構造であれば、光吸収層で発生した熱を有機化合物材料を含む層に供給することができる。
【０１０２】
図１９（Ａ）乃至（Ｄ）は第２の断熱層１１３ｂ上に第３の断熱層１１２を設ける例である。図１９（Ａ）乃至（Ｃ）は、図１８（Ａ）乃至（Ｃ）にそれぞれ対応している。
【０１０３】
図１９（Ａ）は、第２の領域において、反射層１０２上に第３の断熱層１１２を設けており、第２の断熱層１１３ｂ、反射層１０２、第３の断熱層１１２、有機化合物材料を含む層１０５が順に積層されている。
【０１０４】
図１９（Ｂ）は、第２の領域において、第２の光吸収層１０４ｂ上に第３の断熱層１１２を設けており、第２の断熱層１１３ｂ、反射層１０２、第２の光吸収層１０４ｂ、第３の断熱層１１２、有機化合物材料を含む層１０５が順に積層されている。
【０１０５】
図１９（Ｃ）は、第２の領域において、第２の反射層１０２ｂ上に第３の断熱層１１２を設けており、第２の断熱層１１３ｂ、第２の反射層１０２ｂ、第３の断熱層１１２、有機化合物材料を含む層１０５が順に積層されている。
【０１０６】
図１９（Ｄ）は、第１の断熱層１１３ａ及び第２の断熱層１１３ｂの間の溝（間隔）を第１の基板１２１の厚さ方向に深く形成し、第１の断熱層１１３ａと第２の断熱層１１３ｂとの間にも第３の断熱層１１２ｃを形成する例である。図１９（Ｄ）では第２の領域に第３の断熱層１１２ｂ、１１２ｃが形成される構造となる。
【０１０７】
図２０（Ａ）乃至（Ｃ）は、第２の領域に設けられる第２の断熱層を第１の基板１２１には形成せず、第３の断熱層１１２を反射層上に設ける例である。
【０１０８】
図２０（Ａ）は、第１の領域において第１の基板１２１に断熱層１１３が設けられ、第２の領域では、反射層１０２上に断熱層１１３と間隔を有して第３の断熱層１１２が形成されている。
【０１０９】
図２０（Ｂ）は、第１の領域において第１の基板１２１に断熱層１１３が設けられ、第２の領域では、反射層１０２、第２の光吸収層１０４ｂ上に断熱層１１３と間隔を有して第３の断熱層１１２が形成されている。
【０１１０】
図２０（Ｃ）は、第１の領域において第１の基板１２１に断熱層１１３が設けられ、第２の領域では、第２の反射層１０２ｂ上に断熱層１１３と間隔を有して第３の断熱層１１２が形成されている。
【０１１１】
図３、図４、図１８乃至図２０に示す成膜用基板を用いて、実施の形態１と同様に光を照射して、被成膜基板へ所望のパターンで膜を成膜することができる。従って本実施の形態に示す成膜用基板を用いて、実施の形態１と同様の効果を奏することができる。
【０１１２】
本発明では、材料と被成膜基板との間にマスクを設けることなく、被成膜基板に微細なパターンの薄膜を形成することができる。
【０１１３】
（実施の形態３）
本実施の形態では、実施の形態１及び実施の形態２で説明した成膜用基板を複数用いて、発光素子のＥＬ層を形成することにより、フルカラー表示が可能な発光装置の作製方法について説明する。
【０１１４】
本発明は、１回の成膜工程で、被成膜基板である第２の基板上に形成された複数の電極上には、全て同一の材料からなるＥＬ層を形成することができる。また、本発明は、第２の基板上に形成された複数の電極上に、３種類の発光の異なるＥＬ層のいずれかを形成し、フルカラー表示が可能な発光装置を作製することもできる。
【０１１５】
まず、実施の形態１において、例えば、図１（Ａ）に示した成膜用基板を３枚用意する。それぞれの成膜用基板には、発光の異なるＥＬ層を形成するための有機化合物材料を含む層が形成されている。具体的には、赤色発光を示すＥＬ層（ＥＬ層（Ｒ））を形成するための有機化合物材料を含む層（Ｒ）を有する第１の成膜用基板と、緑色発光を示すＥＬ層（ＥＬ層（Ｇ））を形成するための材料を含む有機化合物材料を含む層（Ｇ）を有する第２の成膜用基板と、青色発光を示すＥＬ層（ＥＬ層（Ｂ））を形成するための材料を含む有機化合物材料を含む層（Ｂ）を有する第３の成膜用基板とを用意する。
【０１１６】
また、複数の第１の電極を有する被成膜基板を１枚用意する。なお、被成膜基板上の複数の第１の電極は、その端部が絶縁層で覆われているため、発光領域は、第１の電極の一部であって、絶縁層と重ならずに露呈している領域に相当する。
【０１１７】
まず、１回目の成膜工程として、図１と同様に被成膜基板と第１の成膜用基板とを重ね、位置合わせをする。なお、被成膜基板には、位置合わせ用のマーカを設けることが好ましい。また、第１の成膜用基板にも位置合わせ用のマーカを設けることが好ましい。なお、第１の成膜用基板には、光吸収層が設けられているため、位置合わせのマーカ周辺の光吸収層は予め除去しておくことが好ましい。また、第１の成膜用基板には、有機化合物材料を含む層（Ｒ）が設けられているため、位置合わせのマーカ周辺の有機化合物材料を含む層（Ｒ）も予め除去しておくことが好ましい。
【０１１８】
そして、第１の成膜用基板の裏面（図１に示す反射層１０２、断熱層１０３、光吸収層１０４、および有機化合物材料を含む層１０５が形成されていない面）側から光を照射する。光吸収層が、照射された光を吸収して有機化合物材料を含む層（Ｒ）に熱を与えることで、有機化合物材料を含む層（Ｒ）に含まれる材料を加熱し、被成膜基板上の一部の第１の電極上にＥＬ層（Ｒ）が形成する。そして、１回目の成膜を終えたら、第１の成膜用基板は、被成膜基板と離れた場所へ移動させる。
【０１１９】
次いで、２回目の成膜工程として、被成膜基板と第２の成膜用基板とを重ね、位置合わせをする。第２の成膜用基板には、１回目の成膜時で使用した第１の成膜用基板とは１画素分ずらして反射層の開口部が形成されている。
【０１２０】
そして、第２の成膜用基板の裏面（図１に示す反射層１０２、断熱層１０３、光吸収層１０４、および有機化合物材料を含む層１０５が形成されていない面）側から光を照射する。光吸収層が、照射された光を吸収して有機化合物材料を含む層（Ｇ）に熱を与えることで、有機化合物材料を含む層（Ｇ）に含まれる材料を加熱し、被成膜基板上の一部であって、１回目の成膜でＥＬ層（Ｒ）が形成された第１の電極のとなりの第１の電極上にＥＬ層（Ｇ）が形成する。そして、２回目の成膜を終えたら、第２の成膜用基板は、被成膜基板と離れた場所へ移動させる。
【０１２１】
次いで、３回目の成膜工程として、被成膜基板と第３の成膜用基板とを重ね、位置合わせをする。第３の成膜用基板には、１回目の成膜時で使用した第１の成膜用基板とは２画素分ずらして反射層の開口部が形成されている。
【０１２２】
そして、第３の成膜用基板の裏面（図１に示す反射層１０２、断熱層１０３、光吸収層１０４、および有機化合物材料を含む層１０５が形成されていない面）側から光を照射する。この３回目の成膜を行う直前の様子が図１０（Ａ）の上面図に相当する。図１０（Ａ）において、反射層４０１は開口部４０２を有している。従って、第３の成膜用基板の反射層４０１の開口部４０２を透過した光は、断熱層を透過して、光吸収層に吸収される。また、被成膜基板の第３の成膜用基板の開口部４０２と重なる領域には、第１の電極が形成されている。なお、図１０（Ａ）中に点線で示した領域の下方には、既に１回目の成膜により形成されたＥＬ層（Ｒ）４１１と２回目の成膜により形成されたＥＬ層（Ｇ）４１２が位置している。
【０１２３】
そして、３回目の成膜により、ＥＬ層（Ｂ）４１３が形成される。光吸収層が、照射された光を吸収して有機化合物材料を含む層（Ｂ）に熱を与えることで、有機化合物材料を含む層（Ｂ）に含まれる材料を加熱し、被成膜基板上の一部であって、２回目の成膜でＥＬ層（Ｇ）４１２が形成された第１の電極のとなりの第１の電極上にＥＬ層（Ｂ）４１３が形成される。３回目の成膜を終えたら、第３の成膜用基板は、被成膜基板と離れた場所へ移動させる。
【０１２４】
こうしてＥＬ層（Ｒ）４１１、ＥＬ層（Ｇ）４１２、ＥＬ層（Ｂ）４１３を一定の間隔をあけて同一の被成膜基板上に形成することができる。そして、これらの層上に第２の電極を形成することによって、発光素子を形成することができる。
【０１２５】
以上の工程で、同一基板上に異なる発光を示す発光素子が形成されることにより、フルカラー表示が可能な発光装置を形成することができる。
【０１２６】
図１０では、成膜用基板に形成された反射層の開口部４０２の形状を矩形とした例を示したが、特に限定されず、ストライプ状の開口部としても良い。ストライプ状の開口部とした場合、同じ発光色となる発光領域の間にも成膜が行われるが、絶縁層４１４の上に形成されるため、絶縁層４１４と重なる部分は発光領域とはならない。
【０１２７】
また、画素の配列も特に限定されず、図１１（Ａ）に示すように、１つの画素形状を多角形、例えば六角形としてもよく、ＥＬ層（Ｒ）５１１、ＥＬ層（Ｇ）５１２、ＥＬ層（Ｂ）５１３を配置してフルカラーの発光装置を実現させることもできる。なお、図１１（Ａ）に示す多角形の画素を形成するために、図１１（Ｂ）に示す多角形の開口部５０２を有する反射層５０１を有する成膜用基板を用いて成膜すればよい。
【０１２８】
本実施の形態に示すフルカラー表示が可能な発光装置の作製において、成膜用基板に形成される有機化合物材料を含む層の膜厚を制御することによって、被成膜基板上に成膜される膜の膜厚を制御することができる。つまり、成膜用基板上に形成された有機化合物材料を含む層に含まれる材料を全て成膜することにより被成膜基板上に形成される膜が所望の膜厚となるように予め有機化合物材料を含む層の膜厚が制御されているため、被成膜基板上に成膜する際の膜厚モニターは不要となる。よって、膜厚モニターを利用した成膜速度の調節を使用者が行う必要がなく、成膜工程を全自動化することが可能である。そのため、生産性の向上を図ることができる。
【０１２９】
また、本実施の形態に示すフルカラー表示が可能な発光装置の作製において、本発明を適用することにより、成膜用基板上に形成された有機化合物材料を含む層に含まれる材料を均一に成膜することができる。また、有機化合物材料を含む層が複数の材料を含む場合でも、有機化合物材料を含む層と同じ材料をほぼ同じ重量比で含有する膜を被成膜基板上に成膜することができる。従って、本発明に係る成膜方法は、成膜温度の異なる複数の材料を用いて成膜する場合でも、蒸着レート等の複雑な制御を行うことなく、所望の異なる材料を含む層を容易に精度良く成膜することができる。
【０１３０】
また、本実施の形態に示すフルカラー表示が可能な発光装置の作製において、本発明を適用することにより、所望の材料を無駄にすることなく、被成膜基板に成膜することが可能である。よって、材料の利用効率が向上し、製造コストの低減を図ることができる。また、成膜室内壁に材料が付着することも防止でき、成膜装置のメンテナンスを簡便にすることができる。
【０１３１】
また、本実施の形態に示すフルカラー表示が可能な発光装置の作製において、本発明を適用することにより、平坦でムラのない膜を成膜することが可能であり、また、微細なパターン形成が可能となるため、高精細な発光装置を得ることができる。
【０１３２】
また、本発明を適用することにより、光を用いた成膜の際に選択的に所望の領域に成膜することができるので、材料の利用効率を高めることができ、精度良く、所望の形状に成膜することが容易であるため発光装置の生産性向上を図ることができる。また、本発明では、光源として高出力の光を用いることができるため、大面積を一括して成膜することが可能となる。よって、成膜に要する時間（タクトタイム）を短縮することができ、生産性を向上させることができる。
【０１３３】
なお、本実施の形態に示す構成は、実施の形態１及び実施の形態２に示した構成を適宜組み合わせて用いることができることとする。
【０１３４】
（実施の形態４）
本実施の形態では、本発明を適用して、発光素子および発光装置を作製する方法について説明する。
【０１３５】
本発明を適用して、例えば、図１２（Ａ）、（Ｂ）に示す発光素子を作製することができる。図１２（Ａ）に示す発光素子は、基板９０１上に第１の電極９０２、発光層９１３のみで形成されたＥＬ層９０３、第２の電極９０４が順に積層して設けられている。第１の電極９０２及び第２の電極９０４のいずれか一方は陽極として機能し、他方は陰極として機能する。陽極から注入される正孔及び陰極から注入される電子がＥＬ層９０３で再結合して、発光を得ることができる。本実施の形態において、第１の電極９０２は陽極として機能する電極であり、第２の電極９０４は陰極として機能する電極であるとする。
【０１３６】
また、図１２（Ｂ）に示す発光素子は、図１２（Ａ）のＥＬ層９０３が複数の層が積層された構造である場合を示しており、具体的には、第１の電極９０２側から正孔注入層９１１、正孔輸送層９１２、発光層９１３、電子輸送層９１４、および電子注入層９１５が順次設けられている。なお、ＥＬ層９０３は、図１２（Ａ）に示すように少なくとも発光層９１３を有していれば機能するため、これらの層を全て設ける必要はなく、必要に応じて適宜選択して設ければよい。
【０１３７】
図１２に示す基板９０１には、絶縁表面を有する基板または絶縁基板を適用する。具体的には、アルミノシリケートガラス、アルミノホウケイ酸ガラス、バリウムホウケイ酸ガラスのような電子工業用に使われる各種ガラス基板、石英基板、セラミック基板又はサファイヤ基板等を用いることができる。
【０１３８】
また、第１の電極９０２および第２の電極９０４は、様々な金属、合金、電気伝導性化合物、およびこれらの混合物などを用いることができる。具体的には、例えば、酸化インジウム−酸化スズ（ＩＴＯ：Ｉｎｄｉｕｍ  Ｔｉｎ  Ｏｘｉｄｅ）、珪素若しくは酸化珪素を含有した酸化インジウム−酸化スズ、酸化インジウム−酸化亜鉛（ＩＺＯ：Ｉｎｄｉｕｍ  Ｚｉｎｃ  Ｏｘｉｄｅ）、酸化タングステン及び酸化亜鉛を含有した酸化インジウム等が挙げられる。この他、金（Ａｕ）、白金（Ｐｔ）、ニッケル（Ｎｉ）、タングステン（Ｗ）、クロム（Ｃｒ）、モリブデン（Ｍｏ）、鉄（Ｆｅ）、コバルト（Ｃｏ）、銅（Ｃｕ）、パラジウム（Ｐｄ）、または金属材料の窒化物（例えば、窒化チタン）等が挙げられる。
【０１３９】
これらの材料は、通常スパッタリング法により成膜される。例えば、酸化インジウム−酸化亜鉛は、酸化インジウムに対し１〜２０ｗｔ％の酸化亜鉛を加えたターゲットを用いてスパッタリング法により形成することができる。また、酸化タングステン及び酸化亜鉛を含有した酸化インジウムは、酸化インジウムに対し酸化タングステンを０．５〜５ｗｔ％、酸化亜鉛を０．１〜１ｗｔ％含有したターゲットを用いてスパッタリング法により形成することができる。その他、ゾル−ゲル法などを応用して、インクジェット法、スピンコート法などにより作製してもよい。
【０１４０】
また、アルミニウム（Ａｌ）、銀（Ａｇ）、アルミニウムを含む合金等を用いることができる。その他、仕事関数の小さい材料である、元素周期表の第１族または第２族に属する元素、すなわちリチウム（Ｌｉ）やセシウム（Ｃｓ）等のアルカリ金属、およびマグネシウム（Ｍｇ）、カルシウム（Ｃａ）、ストロンチウム（Ｓｒ）等のアルカリ土類金属、およびこれらを含む合金（アルミニウム、マグネシウムと銀との合金、アルミニウムとリチウムの合金）、ユーロピウム（Ｅｕ）、イッテルビウム（Ｙｂ）等の希土類金属およびこれらを含む合金等を用いることもできる。
【０１４１】
アルカリ金属、アルカリ土類金属、これらを含む合金の膜は、真空蒸着法を用いて形成することができる。また、アルカリ金属またはアルカリ土類金属を含む合金はスパッタリング法により形成することも可能である。また、銀ペーストなどをインクジェット法などにより成膜することも可能である。また、第１の電極９０２および第２の電極９０４は、単層膜に限らず、積層膜で形成することもできる。
【０１４２】
なお、ＥＬ層９０３で発光する光を外部に取り出すため、第１の電極９０２または第２の電極９０４のいずれか一方、または両方が光を通過するように形成する。例えば、インジウム錫酸化物等の透光性を有する導電材料を用いて形成するか、或いは、銀、アルミニウム等を数ｎｍ乃至数十ｎｍの厚さとなるように形成する。また、膜厚を薄くした銀、アルミニウムなどの金属薄膜と、ＩＴＯ膜等の透光性を有する導電材料を用いた薄膜との積層構造とすることもできる。
【０１４３】
なお、本実施の形態で示す発光素子のＥＬ層９０３（正孔注入層９１１、正孔輸送層９１２、発光層９１３、電子輸送層９１４又は電子注入層９１５）は、実施の形態１で示した成膜方法を適用して形成することができる。また、電極を実施の形態１で示した成膜方法を適用して形成することもできる。
【０１４４】
発光層９１３としては種々の材料を用いることができる。例えば、蛍光を発光する蛍光性化合物や燐光を発光する燐光性化合物を用いることができる。
【０１４５】
発光層９１３に用いることのできる燐光性化合物としては、例えば、青色系の発光材料として、ビス［２−（４’，６’−ジフルオロフェニル）ピリジナト−Ｎ，Ｃ２’］イリジウム（ＩＩＩ）テトラキス（１−ピラゾリル）ボラート（略称：ＦＩｒ６）、ビス［２−（４’，６’−ジフルオロフェニル）ピリジナト−Ｎ，Ｃ２’］イリジウム（ＩＩＩ）ピコリナート（略称：ＦＩｒｐｉｃ）、ビス［２−（３’，５’ビストリフルオロメチルフェニル）ピリジナト−Ｎ，Ｃ２’］イリジウム（ＩＩＩ）ピコリナート（略称：Ｉｒ（ＣＦ３ｐｐｙ）２（ｐｉｃ））、ビス［２−（４’，６’−ジフルオロフェニル）ピリジナト−Ｎ，Ｃ２’］イリジウム（ＩＩＩ）アセチルアセトナート（略称：ＦＩｒａｃａｃ）などが挙げられる。また、緑色系の発光材料として、トリス（２−フェニルピリジナト−Ｎ，Ｃ２’）イリジウム（ＩＩＩ）（略称：Ｉｒ（ｐｐｙ）３）、ビス（２−フェニルピリジナト−Ｎ，Ｃ２’）イリジウム（ＩＩＩ）アセチルアセトナート（略称：Ｉｒ（ｐｐｙ）２（ａｃａｃ））、ビス（１，２−ジフェニル−１Ｈ−ベンゾイミダゾラト）イリジウム（ＩＩＩ）アセチルアセトナート（略称：Ｉｒ（ｐｂｉ）２（ａｃａｃ））、ビス（ベンゾ［ｈ］キノリナト）イリジウム（ＩＩＩ）アセチルアセトナート（略称：Ｉｒ（ｂｚｑ）２（ａｃａｃ））などが挙げられる。また、黄色系の発光材料として、ビス（２，４−ジフェニル−１，３−オキサゾラト−Ｎ，Ｃ２’）イリジウム（ＩＩＩ）アセチルアセトナート（略称：Ｉｒ（ｄｐｏ）２（ａｃａｃ））、ビス［２−（４’−パーフルオロフェニルフェニル）ピリジナト］イリジウム（ＩＩＩ）アセチルアセトナート（略称：Ｉｒ（ｐ−ＰＦ−ｐｈ）２（ａｃａｃ））、ビス（２−フェニルベンゾチアゾラト−Ｎ，Ｃ２’）イリジウム（ＩＩＩ）アセチルアセトナート（略称：Ｉｒ（ｂｔ）２（ａｃａｃ））などが挙げられる。また、橙色系の発光材料として、トリス（２−フェニルキノリナト−Ｎ，Ｃ２’）イリジウム（ＩＩＩ）（略称：Ｉｒ（ｐｑ）３）、ビス（２−フェニルキノリナト−Ｎ，Ｃ２’）イリジウム（ＩＩＩ）アセチルアセトナート（略称：Ｉｒ（ｐｑ）２（ａｃａｃ））などが挙げられる。また、赤色系の発光材料として、ビス［２−（２’−ベンゾ［４，５−α］チエニル）ピリジナト−Ｎ，Ｃ３’］イリジウム（ＩＩＩ）アセチルアセトナート（略称：Ｉｒ（ｂｔｐ）２（ａｃａｃ））、ビス（１−フェニルイソキノリナト−Ｎ，Ｃ２’）イリジウム（ＩＩＩ）アセチルアセトナート（略称：Ｉｒ（ｐｉｑ）２（ａｃａｃ））、（アセチルアセトナト）ビス［２，３−ビス（４−フルオロフェニル）キノキサリナト］イリジウム（ＩＩＩ）（略称：Ｉｒ（Ｆｄｐｑ）２（ａｃａｃ））、２，３，７，８，１２，１３，１７，１８−オクタエチル−２１Ｈ，２３Ｈ−ポルフィリン白金（ＩＩ）（略称：ＰｔＯＥＰ）等の有機金属錯体が挙げられる。また、トリス（アセチルアセトナト）（モノフェナントロリン）テルビウム（ＩＩＩ）（略称：Ｔｂ（ａｃａｃ）３（Ｐｈｅｎ））、トリス（１，３−ジフェニル−１，３−プロパンジオナト）（モノフェナントロリン）ユーロピウム（ＩＩＩ）（略称：Ｅｕ（ＤＢＭ）３（Ｐｈｅｎ））、���リス［１−（２−テノイル）−３，３，３−トリフルオロアセトナト］（モノフェナントロリン）ユーロピウム（ＩＩＩ）（略称：Ｅｕ（ＴＴＡ）３（Ｐｈｅｎ））等の希土類金属錯体は、希土類金属イオンからの発光（異なる多重度間の電子遷移）であるため、燐光性化合物として用いることができる。
【０１４６】
発光層９１３に用いることのできる蛍光性化合物としては、例えば、青色系の発光材料として、Ｎ，Ｎ’−ビス［４−（９Ｈ−カルバゾール−９−イル）フェニル］−Ｎ，Ｎ’−ジフェニルスチルベン−４，４’−ジアミン（略称：ＹＧＡ２Ｓ）、４−（９Ｈ−カルバゾール−９−イル）−４’−（１０−フェニル−９−アントリル）トリフェニルアミン（略称：ＹＧＡＰＡ）などが挙げられる。また、緑色系の発光材料として、Ｎ−（９，１０−ジフェニル−２−アントリル）−Ｎ，９−ジフェニル−９Ｈ−カルバゾール−３−アミン（略称：２ＰＣＡＰＡ）、Ｎ−［９，１０−ビス（１，１’−ビフェニル−２−イル）−２−アントリル］−Ｎ，９−ジフェニル−９Ｈ−カルバゾール−３−アミン（略称：２ＰＣＡＢＰｈＡ）、Ｎ−（９，１０−ジフェニル−２−アントリル）−Ｎ，Ｎ’，Ｎ’−トリフェニル−１，４−フェニレンジアミン（略称：２ＤＰＡＰＡ）、Ｎ−［９，１０−ビス（１，１’−ビフェニル−２−イル）−２−アントリル］−Ｎ，Ｎ’，Ｎ’−トリフェニル−１，４−フェニレンジアミン（略称：２ＤＰＡＢＰｈＡ）、９，１０−ビス（１，１’−ビフェニル−２−イル）−Ｎ−［４−（９Ｈ−カルバゾール−９−イル）フェニル］−Ｎ−フェニルアントラセン−２−アミン（略称：２ＹＧＡＢＰｈＡ）、Ｎ，Ｎ，９−トリフェニルアントラセン−９−アミン（略称：ＤＰｈＡＰｈＡ）などが挙げられる。また、黄色系の発光材料として、ルブレン、５，１２−ビス（１，１’−ビフェニル−４−イル）−６，１１−ジフェニルテトラセン（略称：ＢＰＴ）などが挙げられる。また、赤色系の発光材料として、Ｎ，Ｎ，Ｎ’，Ｎ’−テトラキス（４−メチルフェニル）テトラセン−５，１１−ジアミン（略称：ｐ−ｍＰｈＴＤ）、７，１３−ジフェニル−Ｎ，Ｎ，Ｎ’，Ｎ’−テトラキス（４−メチルフェニル）アセナフト［１，２−ａ］フルオランテン−３，１０−ジアミン（略称：ｐ−ｍＰｈＡＦＤ）などが挙げられる。
【０１４７】
また、発光層９１３として、発光性の高い物質（ドーパント材料）を他の物質（ホスト材料）に分散させた構成を用いることもできる。発光性の高い物質（ドーパント材料）を他の物質（ホスト材料）に分散させた構成を用いるにより、発光層の結晶化を抑制することができる。また、発光性の高い物質の濃度が高いことによる濃度消光を抑制することができる。
【０１４８】
発光性の高い物質を分散させる物質としては、発光性の高い物質が蛍光性化合物の場合には、蛍光性化合物よりも一重項励起エネルギー（基底状態と一重項励起状態とのエネルギー差）が大きい物質を用いることが好ましい。また、発光性の高い物質が燐光性化合物の場合には、燐光性化合物よりも三重項励起エネルギー（基底状態と三重項励起状態とのエネルギー差）が大きい物質を用いることが好ましい。
【０１４９】
発光層９１３に用いるホスト材料としては、例えば４，４’−ビス［Ｎ−（１−ナフチル）−Ｎ−フェニルアミノ］ビフェニル（略称：ＮＰＢ）、トリス（８−キノリノラト）アルミニウム（ＩＩＩ）（略称：Ａｌｑ）、４，４’−ビス［Ｎ−（９，９−ジメチルフルオレン−２−イル）−Ｎ−フェニルアミノ］ビフェニル（略称：ＤＦＬＤＰＢｉ）、ビス（２−メチル−８−キノリノラト）（４−フェニルフェノラト）アルミニウム（ＩＩＩ）（略称：ＢＡｌｑ）などの他、４，４’−ジ（９−カルバゾリル）ビフェニル（略称：ＣＢＰ）、２−ｔｅｒｔ−ブチル−９，１０−ジ（２−ナフチル）アントラセン（略称：ｔ−ＢｕＤＮＡ）、９−［４−（９−カルバゾリル）フェニル］−１０−フェニルアントラセン（略称：ＣｚＰＡ）などが挙げられる。
【０１５０】
また、ドーパント材料としては、上述した燐光性化合物や蛍光性化合物を用いることができる。
【０１５１】
発光層９１３として、発光性の高い物質（ドーパント材料）を他の物質（ホスト材料）に分散させた構成を用いる場合には、成膜用基板上の有機化合物材料を含む層として、ホスト材料とゲスト材料とを混合した層を形成すればよい。または、成膜用基板上の有機化合物材料を含む層として、ホスト材料を含む層とドーパント材料を含む層とが積層した構成としてもよい。このような構成の有機化合物材料を含む層を有する成膜用基板を用いて発光層９１３を形成することにより、発光層９１３は発光材料を分散させる物質（ホスト材料）と発光性の高い物質（ドーパント材料）とを含み、発光材料を分散させる物質（ホスト材料）に発光性の高い物質（ドーパント材料）が分散された構成となる。なお、発光層９１３として、２種類以上のホスト材料とドーパント材料を用いてもよいし、２種類以上のドーパント材料とホスト材料を用いてもよい。また、２種類以上のホスト材料及び２種類以上のドーパント材料を用いてもよい。
【０１５２】
また、図１２（Ｂ）に示す発光素子を形成する場合には、ＥＬ層９０３（正孔注入層９１１、正孔輸送層９１２、発光層９１３、電子輸送層９１４、および電子注入層９１５）のそれぞれの層を形成する材料で形成された有機化合物材料を含む層を有する実施の形態１で示した成膜用基板を各層毎に用意し、各層の成膜毎に異なる成膜用基板を用いて、実施の形態１で示した方法により、基板９０１上の第１の電極９０２上にＥＬ層９０３を形成することができる。そして、ＥＬ層９０３上に第２の電極９０４を形成することにより、図１２（Ｂ）に示す発光素子を得ることができる。なお、この場合には、ＥＬ層９０３の全ての層に実施の形態１で示した方法を用いることもできるが、一部の層のみに実施の形態１で示した方法を用いても良い。
【０１５３】
湿式法で被成膜基板に膜を積層する場合、直接下層の膜上に材料を含む液状の組成物を付着させて形成するために、組成物中に含まれる溶媒によっては下層の膜が溶解してしまうため、積層できる材料が限定されてしまう。しかし、本発明の成膜方法を用いて積層を形成する場合、下層の膜に直接溶媒が付着しないため、溶媒による下層の膜への影響を考慮しなくてよい。従って、積層できる材料の選択性において自由度が広い。湿式法で直接被成膜基板に膜を形成してしまうと被成膜基板に既に成膜されている下層の膜に影響を与えない加熱条件で加熱処理を行わねばならないために、十分な膜質の向上を達成できない場合がある。
【０１５４】
例えば、正孔注入層９１１としては、モリブデン酸化物やバナジウム酸化物、ルテニウム酸化物、タングステン酸化物、マンガン酸化物等を用いることができる。この他、フタロシアニン（略称：Ｈ２Ｐｃ）や銅フタロシアニン（略称：ＣｕＰｃ）等のフタロシアニン系の化合物、或いはポリ（３，４−エチレンジオキシチオフェン）／ポリ（スチレンスルホン酸）（ＰＥＤＯＴ／ＰＳＳ）等の高分子等によっても正孔注入層を形成することができる。
【０１５５】
また、正孔注入層９１１として、正孔輸送性の高い物質と電子受容性を示す物質を含む層を用いることができる。正孔輸送性の高い物質と電子受容性を示す物質とを含む層は、キャリア密度が高く、正孔注入性に優れている。また、正孔輸送性の高い物質と電子受容性を示す物質とを含む層を、陽極として機能する電極に接する正孔注入層として用いることにより、陽極として機能する電極材料の仕事関数の大小に関わらず、様々な金属、合金、電気伝導性化合物、およびこれらの混合物などを用いることができる。
【０１５６】
正孔注入層９１１に用いる電子受容性を示す物質としては、７，７，８，８−テトラシアノ−２，３，５，６−テトラフルオロキノジメタン（略称：Ｆ４−ＴＣＮＱ）、クロラニル等を挙げることができる。また、遷移金属酸化物を挙げることができる。また元素周期表における第４族から第８族に属する金属の酸化物を挙げることができる。具体的には、酸化バナジウム、酸化ニオブ、酸化タンタル、酸化クロム、酸化モリブデン、酸化タングステン、酸化マンガン、酸化レニウムは電子受容性が高いため好ましい。中でも特に、酸化モリブデンは大気中でも安定であり、吸湿性が低く、扱いやすいため好ましい。
【０１５７】
正孔注入層９１１に用いる正孔輸送性の高い物質としては、芳香族アミン化合物、カルバゾール誘導体、芳香族炭化水素、高分子化合物（オリゴマー、デンドリマー、ポリマー等）など、種々の化合物を用いることができる。なお、正孔注入層に用いる正孔輸送性の高い物質としては、１０−６ｃｍ２／Ｖｓ以上の正孔移動度を有する物質であることが好ましい。但し、電子よりも正孔の輸送性の高い物質であれば、これら以外のものを用いてもよい。以下では、正孔注入層９１１に用いることのできる正孔の輸送性の高い物質を具体的に列挙する。
【０１５８】
例えば、正孔注入層９１１に用いることのできる芳香族アミン化合物としては、例えば、４，４’−ビス［Ｎ−（１−ナフチル）−Ｎ−フェニルアミノ］ビフェニル（略称：ＮＰＢ）やＮ，Ｎ’−ビス（３−メチルフェニル）−Ｎ，Ｎ’−ジフェニル−［１，１’−ビフェニル］−４，４’−ジアミン（略称：ＴＰＤ）、４，４’，４’’−トリス（Ｎ，Ｎ−ジフェニルアミノ）トリフェニルアミン（略称：ＴＤＡＴＡ）、４，４’，４’’−トリス［Ｎ−（３−メチルフェニル）−Ｎ−フェニルアミノ］トリフェニルアミン（略称：ＭＴＤＡＴＡ）、４，４’−ビス［Ｎ−（スピロ−９，９’−ビフルオレン−２−イル）−Ｎ―フェニルアミノ］ビフェニル（略称：ＢＳＰＢ）等を用いることができる。また、Ｎ，Ｎ’−ビス（４−メチルフェニル）（ｐ−トリル）−Ｎ，Ｎ’−ジフェニル−ｐ−フェニレンジアミン（略称：ＤＴＤＰＰＡ）、４，４’−ビス［Ｎ−（４−ジフェニルアミノフェニル）−Ｎ−フェニルアミノ］ビフェニル（略称：ＤＰＡＢ）、４，４’−ビス（Ｎ−｛４−［Ｎ’−（３−メチルフェニル）−Ｎ’−フェニルアミノ］フェニル｝−Ｎ−フェニルアミノ）ビフェニル（略称：ＤＮＴＰＤ）、１，３，５−トリス［Ｎ−（４−ジフェニルアミノフェニル）−Ｎ−フェニルアミノ］ベンゼン（略称：ＤＰＡ３Ｂ）等を挙げることができる。
【０１５９】
正孔注入層９１１に用いることのできるカルバゾール誘導体としては、具体的には、３−［Ｎ−（９−フェニルカルバゾール−３−イル）−Ｎ−フェニルアミノ］−９−フェニルカルバゾール（略称：ＰＣｚＰＣＡ１）、３，６−ビス［Ｎ−（９−フェニルカルバゾール−３−イル）−Ｎ−フェニルアミノ］−９−フェニルカルバゾール（略称：ＰＣｚＰＣＡ２）、３−［Ｎ−（１−ナフチル）−Ｎ−（９−フェニルカルバゾール−３−イル）アミノ］−９−フェニルカルバゾール（略称：ＰＣｚＰＣＮ１）等を挙げることができる。
【０１６０】
また、正孔注入層９１１に用いることのできるカルバゾール誘導体としては、４，４’−ジ（Ｎ−カルバゾリル）ビフェニル（略称：ＣＢＰ）、１，３，５−トリス［４−（Ｎ−カルバゾリル）フェニル］ベンゼン（略称：ＴＣＰＢ）、９−［４−（１０−フェニル−９−アントリル）フェニル］−９Ｈ−カルバゾール（略称：ＣｚＰＡ）、１，４−ビス［４−（Ｎ−カルバゾリル）フェニル］−２，３，５，６−テトラフェニルベンゼン等を用いることができる。
【０１６１】
また、正孔注入層９１１に用いることのできる芳香族炭化水素としては、例えば、２−ｔｅｒｔ−ブチル−９，１０−ジ（２−ナフチル）アントラセン（略称：ｔ−ＢｕＤＮＡ）、２−ｔｅｒｔ−ブチル−９，１０−ジ（１−ナフチル）アントラセン、９，１０−ビス（３，５−ジフェニルフェニル）アントラセン（略称：ＤＰＰＡ）、２−ｔｅｒｔ−ブチル−９，１０−ビス（４−フェニルフェニル）アントラセン（略称：ｔ−ＢｕＤＢＡ）、９，１０−ジ（２−ナフチル）アントラセン（略称：ＤＮＡ）、９，１０−ジフェニルアントラセン（略称：ＤＰＡｎｔｈ）、２−ｔｅｒｔ−ブチルアントラセン（略称：ｔ−ＢｕＡｎｔｈ）、９，１０−ビス（４−メチル−１−ナフチル）アントラセン（略称：ＤＭＮＡ）、９，１０−ビス［２−（１−ナフチル）フェニル］−２−ｔｅｒｔ−ブチル−アントラセン、９，１０−ビス［２−（１−ナフチル）フェニル］アントラセン、２，３，６，７−テトラメチル−９，１０−ジ（１−ナフチル）アントラセン、２，３，６，７−テトラメチル−９，１０−ジ（２−ナフチル）アントラセン、９，９’−ビアントリル、１０，１０’−ジフェニル−９，９’−ビアントリル、１０，１０’−ビス（２−フェニルフェニル）−９，９’−ビアントリル、１０，１０’−ビス［（２，３，４，５，６−ペンタフェニル）フェニル］−９，９’−ビアントリル、アントラセン、テトラセン、ルブレン、ペリレン、２，５，８，１１−テトラ（ｔｅｒｔ−ブチル）ペリレン等が挙げられる。また、この他、ペンタセン、コロネン等も用いることができる。このように、１×１０−６ｃｍ２／Ｖｓ以上の正孔移動度を有し、炭素数１４〜４２である芳香族炭化水素を用いることがより好ましい。
【０１６２】
なお、正孔注入層９１１に用いることのできる芳香族炭化水素は、ビニル骨格を有していてもよい。ビニル基を有している芳香族炭化水素としては、例えば、４，４’−ビス（２，２−ジフェニルビニル）ビフェニル（略称：ＤＰＶＢｉ）、９，１０−ビス［４−（２，２−ジフェニルビニル）フェニル］アントラセン（略称：ＤＰＶＰＡ）等が挙げられる。
【０１６３】
また、正孔輸送性の高い物質と電子受容性を示す物質とを含む層は、正孔注入性だけでなく、正孔輸送性も優れているため、上述した正孔注入層９１１を正孔輸送層として用いてもよい。
【０１６４】
また、正孔輸送層９１２は、正孔輸送性の高い物質を含む層であり、正孔輸送性の高い物質としては、例えば、４，４’−ビス［Ｎ−（１−ナフチル）−Ｎ−フェニルアミノ］ビフェニル（略称：ＮＰＢ）やＮ，Ｎ’−ビス（３−メチルフェニル）−Ｎ，Ｎ’−ジフェニル−［１，１’−ビフェニル］−４，４’−ジアミン（略称：ＴＰＤ）、４，４’，４’’−トリス（Ｎ，Ｎ−ジフェニルアミノ）トリフェニルアミン（略称：ＴＤＡＴＡ）、４，４’，４’’−トリス［Ｎ−（３−メチルフェニル）−Ｎ−フェニルアミノ］トリフェニルアミン（略称：ＭＴＤＡＴＡ）、４，４’−ビス［Ｎ−（スピロ−９，９’−ビフルオレン−２−イル）−Ｎ―フェニルアミノ］ビフェニル（略称：ＢＳＰＢ）などの芳香族アミン化合物等を用いることができる。ここに述べた物質は、主に１０−６ｃｍ２／Ｖｓ以上の正孔移動度を有する物質である。但し、電子よりも正孔の輸送性の高い物質であれば、これら以外のものを用いてもよい。なお、正孔輸送性の高い物質を含む層は、単層のものだけでなく、上記物質からなる層が二層以上積層したものとしてもよい。
【０１６５】
電子輸送層９１４は、電子輸送性の高い物質を含む層であり、例えば、トリス（８−キノリノラト）アルミニウム（略称：Ａｌｑ）、トリス（４−メチル−８−キノリノラト）アルミニウム（略称：Ａｌｍｑ３）、ビス（１０−ヒドロキシベンゾ［ｈ］キノリナト）ベリリウム（略称：ＢｅＢｑ２）、ビス（２−メチル−８−キノリノラト）（４−フェニルフェノラト）アルミニウム（略称：ＢＡｌｑ）など、キノリン骨格またはベンゾキノリン骨格を有する金属錯体等を用いることができる。また、この他ビス［２−（２−ヒドロキシフェニル）ベンズオキサゾラト］亜鉛（略称：Ｚｎ（ＢＯＸ）２）、ビス［２−（２−ヒドロキシフェニル）ベンゾチアゾラト］亜鉛（略称：Ｚｎ（ＢＴＺ）２）などのオキサゾール系、チアゾール系配位子を有する金属錯体なども用いることができる。さらに、金属錯体以外にも、２−（４−ビフェニリル）−５−（４−ｔｅｒｔ−ブチルフェニル）−１，３，４−オキサジアゾール（略称：ＰＢＤ）や、１，３−ビス［５−（ｐ−ｔｅｒｔ−ブチルフェニル）−１，３，４−オキサジアゾール−２−イル］ベンゼン（略称：ＯＸＤ−７）、３−（４−ビフェニリル）−４−フェニル−５−（４−ｔｅｒｔ−ブチルフェニル）−１，２，４−トリアゾール（略称：ＴＡＺ０１）バソフェナントロリン（略称：ＢＰｈｅｎ）、バソキュプロイン（略称：ＢＣＰ）なども用いることができる。ここに述べた物質は、主に１０−６ｃｍ２／Ｖｓ以上の電子移動度を有する物質である。なお、正孔よりも電子の輸送性の高い物質であれば、上記以外の物質を電子輸送層として用いても構わない。また、電子輸送層は、単層のものだけでなく、上記物質からなる層が二層以上積層したものとしてもよい。
【０１６６】
また、電子注入層９１５としては、フッ化リチウム（ＬｉＦ）、フッ化セシウム（ＣｓＦ）、フッ化カルシウム（ＣａＦ２）等のようなアルカリ金属化合物、又はアルカリ土類金属化合物を用いることができる。さらに、電子輸送性を有する物質とアルカリ金属又はアルカリ土類金属が組み合わされた層も使用できる。例えばＡｌｑ中にマグネシウム（Ｍｇ）を含有させたものを用いることができる。なお、電子注入層として、電子輸送性を有する物質とアルカリ金属又はアルカリ土類金属を組み合わせた層を用いることは、第２の電極９０４からの電子注入が効率良く起こるためより好ましい。
【０１６７】
なお、ＥＬ層９０３は、層の積層構造については特に限定されず、電子輸送性の高い物質または正孔輸送性の高い物質、電子注入性の高い物質、正孔注入性の高い物質、バイポーラ性（電子及び正孔の輸送性の高い物質）の物質等を含む層と、発光層とを適宜組み合わせて構成すればよい。
【０１６８】
ＥＬ層９０３で得られた発光は、第１の電極９０２または第２の電極９０４のいずれか一方または両方を通って外部に取り出される。従って、第１の電極９０２または第２の電極９０４のいずれか一方または両方は、透光性を有する電極である。第１の電極９０２のみが透光性を有する電極である場合、光は第１の電極９０２を通って基板９０１側から取り出される。また、第２の電極９０４のみが透光性を有する電極である場合、光は第２の電極９０４を通って基板９０１と逆側から取り出される。第１の電極９０２および第２の電極９０４がいずれも透光性を有する電極である場合、光は第１の電極９０２および第２の電極９０４を通って、基板９０１側および基板９０１と逆側の両方から取り出される。
【０１６９】
なお、図１２では、陽極として機能する第１の電極９０２を基板９０１側に設けた構成について示したが、陰極として機能する第２の電極９０４を基板９０１側に設けてもよい。
【０１７０】
また、ＥＬ層９０３の形成方法としては、実施の形態１で示した成膜方法を用いればよく、他の成膜方法と組み合わせてもよい。また、各電極または各層ごとに異なる成膜方法を用いて形成しても構わない。乾式法としては、真空蒸着法、電子ビーム蒸着法、スパッタリング法などが挙げられる。また、湿式法としては、インクジェット法またはスピンコート法などが挙げられる。
【０１７１】
本実施の形態に係る発光素子は、本発明を適用したＥＬ層の形成が可能であり、それにより、高精度な膜が効率よく形成される為、発光素子の特性向上のみならず、歩留まり向上やコストダウンを図ることができる。
【０１７２】
本実施の形態は、上記の実施の形態１乃至３と適宜組み合わせることができる。
【０１７３】
（実施の形態５）
本実施の形態では、本発明を用いて作製されたパッシブマトリクス型の発光装置について図５乃至図９を用いて説明する。
【０１７４】
図５に、本発明を適用したパッシブマトリクス型の発光素子を有する発光装置を示す。図５（Ａ）は発光装置の平面図であり、図５（Ｂ）は図５（Ａ）における線Ｙ１−Ｚ１の断面図である。
【０１７５】
図５（Ａ）の発光装置は、素子基板７５９上に第１の方向に延びた発光素子に用いる電極層である第１の電極層７５１ａ、７５１ｂ、７５１ｃ、第１の電極層７５１ａ、７５１ｂ、７５１ｃ上に選択的に形成されたＥＬ層７５２ａ、７５２ｂ、７５２ｃと、第１の方向と垂直な第２の方向に延びた発光素子に用いる電極層である第２の電極層７５３ａ、７５３ｂ、７５３ｃとを有している。第２の電極層７５３ａ、７５３ｂ、７５３ｃを覆うように、保護膜として機能する絶縁層７５４を設けている（図５（Ａ）（Ｂ）参照。）。
【０１７６】
図５において、データ線（信号線）として機能する第１の電極層７５１ｂと、走査線（ソース線）として機能する第２の電極層７５３ｂとはＥＬ層７５２ｂを間に挟持して交差しており、発光素子７５０を形成している。
【０１７７】
本実施の形態では、ＥＬ層７５２ａ、７５２ｂ、７５２ｃを実施の形態１で示したように、本発明の成膜方法を用いて形成する。図５に示す本実施の形態の発光装置の作製方法を図７（Ａ）乃至（Ｄ）を用いて説明する。
【０１７８】
図７（Ａ）は実施の形態１で示した図４（Ｅ）の成膜用基板と同様な構造である。成膜用基板が含む第１の領域において、基板７０１上に、第１の断熱層７０３ａ、光吸収層７０４が積層して形成され、第２の領域において基板７０１上に反射層７０２、反射層上に第２の断熱層７０３ｂと第３の断熱層７１２が積層され形成されている。成膜用基板の最上層には有機化合物材料を含む層７０５が形成されている。
【０１７９】
被成膜基板である素子基板７５９には、第１の電極層７５１ａ、７５１ｂ、７５１ｃが形成されており、第１の電極層７５１ａ、７５１ｂ、７５１ｃと、有機化合物材料を含む層７０５とが向き合うように、素子基板７５９と基板７０１とを配置する（図７（Ｂ）参照。）。図７（Ｂ）のように、第２の断熱層７０３ｂと第３の断熱層７１２を形成し、スペーサのように機能させ、成膜用基板と被成膜基板とを接して設けると、第１の領域である画素領域ごとを他の画素領域と遮断することができる。よって、光照射により有機化合物材料を含む層より蒸発した材料が、他の画素領域へ付着することを抑制することができる。
【０１８０】
基板７０１の裏面（有機化合物材料を含む層７０５の形成面と反対の面）より光７１０を照射し、光吸収層７０４より与えられた熱によって有機化合物材料を含む層７０５に含まれる材料の少なくとも一部が素子基板７５９へＥＬ層７５２ａ、７５２ｂ、７５２ｃとして成膜される（図７（Ｃ）参照。）。上記工程によって、基板７５９上に設けられた第１の電極層７５１ａ、７５１ｂ、７５１ｃ上にそれぞれ、選択的にＥＬ層７５２ａ、７５２ｂ、７５２ｃを形成することができる（図７（Ｄ）参照。）。
【０１８１】
図７（Ｄ）のＥＬ層７５２ａ、７５２ｂ、７５２ｃ上に第２の電極層７５３ｂ、絶縁層７５４を形成し、封止基板７５８を用いて封止して図５（Ｂ）の発光装置を完成させることができる。
【０１８２】
図５の発光装置では、第１の電極層７５１ａ、７５１ｂ、７５１ｃの幅（Ｙ１−Ｚ１方向の幅）より、ＥＬ層７５２ａ、７５２ｂ、７５２ｃのサイズが大きく、第１の電極層７５１ａ、７５１ｂ、７５１ｃ端部を覆うような形状の例である。これは図７において、第１の領域の光吸収層７０４上に形成される有機化合物材料を含む層のパターンが、第１の電極層のパターンより幅が大きく設定されたためである。
【０１８３】
第１の電極層上にＥＬ層のすべての領域が形成される例を図６（Ａ）（Ｂ）に示す。図６（Ａ）は発光装置の平面図であり、図６（Ｂ）は図６（Ａ）における線Ｙ２−Ｚ２の断面図である。図６（Ａ）（Ｂ）の発光装置においては、第１の電極層７５１ａ、７５１ｂ、７５１ｃのサイズよりも、ＥＬ層７９２ａ、７９２ｂ、７９２ｃのサイズが小さいため、ＥＬ層７９２ａ、７９２ｂ、７９２ｃは領域全てが、それぞれ第１の電極層７５１ａ、７５１ｂ、７５１ｃ上に形成される。本発明の成膜法では、成膜用基板において第１の領域である反射層と重ならない光吸収層上に形成される有機化合物材料を含む層のパターンを反映して、被成膜基板に膜が形成される。よって、第１の領域の光吸収層上に形成される有機化合物材料を含む層のパターンを、第１の電極層７５１ａ、７５１ｂ、７５１ｃよりも小さく設定するとＥＬ層７９２ａ、７９２ｂ、７９２ｃのような形状に成膜することができる。
【０１８４】
また、パッシブマトリクスの発光装置において、発光素子間を分離する隔壁（絶縁層）を設けてもよい。２層の隔壁を有する発光装置の例を図８（Ａ）乃至（Ｃ）及び図９（Ａ）乃至（Ｄ）に示す。
【０１８５】
図８（Ａ）は発光装置の平面図であり、図８（Ｂ）は図８（Ａ）における線Ｙ３−Ｚ３の断面図、図８（Ｃ）は図８（Ａ）における線Ｖ３−Ｘ３の断面図である。しかし、図８（Ａ）は隔壁７８２を形成した工程までの平面図であり、ＥＬ層及び第２の電極層は省略している。
【０１８６】
図８（Ａ）乃至（Ｃ）に示すように、第１の電極層７５１ａ、７５１ｂ、７５１ｃ上に、画素領域に開口部を有して隔壁７８０が選択的に形成されている。図８（Ｂ）に示すように、隔壁７８０は、第１の電極層７５１ａ、７５１ｂ、７５１ｃの端部を覆うようにテーパーを有する形状で形成されている。
【０１８７】
隔壁７８０上に選択的に隔壁７８２を形成する。隔壁７８２は隔壁７８０上に形成するＥＬ層及び第２の電極層を非連続に分断する機能を有する。隔壁７８２の側壁は、基板面に近くなるに伴って、一方の側壁と他方の側壁との間隔が狭くなっていくような傾斜を有する。つまり、隔壁７８２の短辺方向の断面は、台形状であり、底辺（隔壁７８０の面方向と同様の方向を向き、隔壁７８０と接する辺）の方が上辺（隔壁７８０の面方向と同様の方向を向き、隔壁７８０と接しない辺）よりも短い。隔壁７８２はいわゆる逆テーパー形状であるために、自己整合的にＥＬ層７５２ｂは、隔壁７８２によって分断され、第１の電極層７５１ｂ上に選択的に形成することができる。従ってエッチングにより形状を加工しなくても、隣接する発光素子間は分断されており発光素子間のショートなどの電気的不良を防止することができる。
【０１８８】
本発明の成膜方法を用いた図８（Ｂ）に示す本実施の形態の発光装置の作製方法を図９（Ａ）乃至（Ｄ）を用いて説明する。
【０１８９】
図９（Ａ）は実施の形態１で示した図１９（Ａ）の成膜用基板と同様な構造である。
【０１９０】
成膜用基板が含む第１の領域において、基板７２１の有する凸部として、第１の断熱層７２３ａ、光吸収層７２４が積層して形成され、第２の領域において反射層７２２が一部基板７２１の有する凸部である第２の断熱層７２３ｂ上も含んで形成され、反射層７２２上に第３の断熱層７４２が積層され形成されている。成膜用基板の最上層には有機化合物材料を含む層７２５が形成されている。
【０１９１】
被成膜基板である素子基板７５９には、第１の電極層７５１ａ、７５１ｂ、７５１ｃ、及び隔壁７８０が形成されており、第１の電極層７５１ａ、７５１ｂ、７５１ｃ及び隔壁７８０と、有機化合物材料を含む層７２５とが向き合うように、素子基板７５９と基板７２１とを配置する（図９（Ｂ）参照。）。図９（Ｂ）のように、隔壁７８０と第３の断熱層７４２を形成し、成膜用基板と被成膜基板とを接して設けると、各第１の領域をごとに他の画素領域と遮断することができる。よって、光照射により有機化合物材料を含む層より蒸発した材料が、他の画素領域へ付着することを抑制することができる。
【０１９２】
基板７２１の裏面（有機化合物材料を含む層７２５の形成面と反対の面）より光７２０を照射し、光吸収層７２４より与えられた熱によって有機化合物材料を含む層７２５に含まれる材料の少なくとも一部が素子基板７５９へＥＬ層７５２ａ、７５２ｂ、７５２ｃとして成膜される（図９（Ｃ）参照。）。上記工程によって、基板７５９上に設けられた第１の電極層７５１ａ、７５１ｂ、７５１ｃ上にそれぞれ、選択的にＥＬ層７５２ａ、７５２ｂ、７５２ｃを形成することができる（図９（Ｄ）参照。）。
【０１９３】
図９（Ｄ）のＥＬ層７５２ａ、７５２ｂ、７５２ｃ上に第２の電極層７５３ｂを形成し、充填層７８１を形成し、封止基板７５８を用いて封止して図８（Ｂ）の発光装置を完成させることができる。
【０１９４】
封止基板７５８としては、ガラス基板や石英基板等を用いることができる。また可撓性基板を用いてもよい。可撓性基板とは、折り曲げることができる（フレキシブル）基板のことであり、例えば、ポリカーボネート、ポリアリレート、ポリエーテルスルフォン等からなる、プラスチック基板の他、高温では可塑化されてプラスチックと同じような成型加工ができ、常温ではゴムのような弾性体の性質を示す高分子材料エラストマー等が挙げられる。また、フィルム（ポリプロピレン、ポリエステル、ビニル、ポリフッ化ビニル、塩化ビニルなどからなる）、無機蒸着フィルムを用いることもできる。
【０１９５】
隔壁７８０、隔壁７８２としては、酸化珪素、窒化珪素、酸化窒化珪素、酸化アルミニウム、窒化アルミニウム、酸化窒化アルミニウム、その他の無機絶縁性材料、又はアクリル酸、メタクリル酸及びこれらの誘導体、又はポリイミド、芳香族ポリアミド、ポリベンゾイミダゾールなどの耐熱性高分子、又はシロキサン樹脂を用いてもよい。また、ポリビニルアルコール、ポリビニルブチラールなどのビニル樹脂、エポキシ樹脂、フェノール樹脂、ノボラック樹脂、アクリル樹脂、メラミン樹脂、ウレタン樹脂等の樹脂材料を用いる。作製法としては、プラズマＣＶＤ法や熱ＣＶＤ法などの気相成長法やスパッタリング法を用いることができる。また、液滴吐出法や、印刷法（を用いることもできる。塗布法で得られる膜なども用いることができる。
【０１９６】
次に、図５に示したパッシブマトリクス型の発光装置にＦＰＣなどを実装した場合の上面図を図１３に示す。
【０１９７】
図１３において、画像表示を構成する画素部は、走査線群とデータ線群が互いに直交するように交差している。
【０１９８】
ここで、図５における第１の電極層７５１ａ、７５１ｂ、７５１ｃが、図１３のデータ線１１０２に相当し、図５における第２の電極層７５３ａ、７５３ｂ、７５３ｃが、図１３の走査線１１０３に相当し、ＥＬ層７５２ａ、７５２ｂ、７５２ｃが図１３のＥＬ層１１０４に相当する。データ線１１０２と走査線１１０３の間にはＥＬ層１１０４が挟まれており、領域１１０５で示される交差部が画素１つ分（図５では発光素子７５０で示される）となる。
【０１９９】
なお、走査線１１０３は配線端で接続配線１１０８と電気的に接続され、接続配線１１０８が入力端子１１０７を介してＦＰＣ１１０９ｂに接続される。また、データ線は入力端子１１０６を介してＦＰＣ１１０９ａに接続される。
【０２００】
また、必要であれば、射出面に偏光板、又は円偏光板（楕円偏光板を含む）、位相差板（λ／４板、λ／２板）、カラーフィルタなどの光学フィルムを適宜設けてもよい。また、偏光板又は円偏光板に反射防止膜を設けてもよい。例えば、表面の凹凸により反射光を拡散し、映り込みを低減できるアンチグレア処理を施すことができる。
【０２０１】
なお、図１３では、駆動回路を基板上に設けない例を示したが、本発明は特に限定されず、基板上に駆動回路を有するＩＣチップを実装させてもよい。
【０２０２】
また、ＩＣチップを実装させる場合、画素部の周辺（外側）の領域に、画素部へ各信号を伝送する駆動回路が形成されたデータ線側ＩＣ、走査線側ＩＣをＣＯＧ（Ｃｈｉｐ  ｏｎ  Ｇｌａｓｓ）方式によりそれぞれ実装する。ＣＯＧ方式以外の実装技術としてＴＣＰやワイヤボンディング方式を用いて実装してもよい。ＴＣＰはＴＡＢ（Ｔａｐｅ  Ａｕｔｏｍａｔｅｄ  Ｂｏｎｄｉｎｇ）テープにＩＣを実装したものであり、ＴＡＢテープを素子形成基板上の配線に接続してＩＣを実装する。データ線側ＩＣ、および走査線側ＩＣは、単結晶シリコン基板を用いたものであってもよいし、ガラス基板、石英基板もしくはプラスチック基板上にＴＦＴで駆動回路を形成したものであってもよい。また、片側に一つのＩＣを設けた例を説明しているが、片側に複数個に分割して設けても構わない。
【０２０３】
本発明を用いると、材料と被成膜基板との間にマスクを設けることなく、被成膜基板に微細なパターンの薄膜を形成することができる。本実施の形態のように、このような成膜方法を用いて発光素子を形成し、高繊細な発光装置を作製することができる。
【０２０４】
本実施の形態は、上記の実施の形態１乃至４と適宜組み合わせることができる。
【０２０５】
（実施の形態６）
本実施の形態では、本発明を用いて作製されたアクティブマトリクス型の発光装置について図１４を用いて説明する。
【０２０６】
図１４（Ａ）は、発光装置を示す上面図、図１４（Ｂ）は図１４（Ａ）をＡ−ＢおよびＣ−Ｄで切断した断面図である。点線で示された６０１は駆動回路部（ソース側駆動回路）、６０２は画素部、６０３は駆動回路部（ゲート側駆動回路）である。また、６０４は封止基板、６０５はシール材であり、シール材６０５で囲まれた内側は、空間６０７になっている。
【０２０７】
なお、引き回し配線６０８はソース側駆動回路６０１及びゲート側駆動回路６０３に入力される信号を伝送するための配線であり、外部入力端子となるＦＰＣ（フレキシブルプリントサーキット）６０９からビデオ信号、クロック信号、スタート信号、リセット信号等を受け取る。なお、ここではＦＰＣしか図示されていないが、このＦＰＣにはプリント配線基板（ＰＷＢ）が取り付けられていても良い。本明細書における発光装置には、発光装置本体だけでなく、それにＦＰＣもしくはＰＷＢが取り付けられた状態をも含むものとする。
【０２０８】
次に、断面構造について図１４（Ｂ）を用いて説明する。素子基板６１０上には駆動回路部及び画素部が形成されているが、ここでは、駆動回路部であるソース側駆動回路６０１と、画素部６０２中の一つの画素が示されている。
【０２０９】
なお、ソース側駆動回路６０１はｎチャネル型トランジスタ６２３とｐチャネル型トランジスタ６２４とを組み合わせたＣＭＯＳ回路が形成される。また、駆動回路を形成するトランジスタは、種々のＣＭＯＳ回路、ＰＭＯＳ回路もしくはＮＭＯＳ回路で形成しても良い。また、本実施の形態では、基板上に駆動回路を形成したドライバ一体型を示すが、必ずしもその必要はなく、駆動回路を基板上ではなく外部に形成することもできる。
【０２１０】
また、画素部６０２はスイッチング用トランジスタ６１１と、電流制御用ＴＦトランジスタ６１２とそのドレインに電気的に接続された第１の電極６１３とを含む複数の画素により形成される。なお、第１の電極６１３の端部を覆って絶縁層６１４が形成されている。ここでは、ポジ型の感光性アクリル樹脂膜を用いることにより形成する。第１の電極６１３は層間絶縁層である絶縁層６１９上に形成されている。
【０２１１】
また、被覆性を良好なものとするため、絶縁層６１４の上端部または下端部に曲率を有する曲面が形成されるようにする。例えば、絶縁層６１４の材料としてポジ型の感光性アクリルを用いた場合、絶縁層６１４の上端部のみに曲率半径（０．２μｍ〜３μｍ）を有する曲面を持たせることが好ましい。また、絶縁層６１４として、光の照射によってエッチャントに不溶解性となるネガ型、或いは光の照射によってエッチャントに溶解性となるポジ型のいずれも使用することができる。
【０２１２】
なお、トランジスタの構造は、特に限定されない。トランジスタはチャネル形成領域が一つ形成されるシングルゲート構造でも、二つ形成されるダブルゲート構造もしくは三つ形成されるトリプルゲート構造であっても良い。また、周辺駆動回路領域のトランジスタも、シングルゲート構造、ダブルゲート構造もしくはトリプルゲート構造であっても良い。
【０２１３】
トランジスタは、トップゲート型（例えば順スタガ型、コプラナ型）、ボトムゲート型（例えば、逆コプラナ型）、あるいはチャネル領域の上下にゲート絶縁膜を介して配置された２つのゲート電極層を有する、デュアルゲート型やその他の構造においても適用できる。
【０２１４】
また、トランジスタに用いる半導体の結晶性についても特に限定されない。半導体層を形成する材料は、シランやゲルマンに代表される半導体材料ガスを用いて気相成長法やスパッタリング法で作製される非晶質半導体（、該非晶質半導体を光エネルギーや熱エネルギーを利用して結晶化させた多結晶半導体、また単結晶半導体などを用いることができる。
【０２１５】
非晶質半導体としては、代表的には水素化アモルファスシリコン、結晶性半導体としては代表的にはポリシリコンなどがあげられる。ポリシリコン（多結晶シリコン）には、８００℃以上のプロセス温度を経て形成されるポリシリコンを主材料として用いた所謂高温ポリシリコンや、６００℃以下のプロセス温度で形成されるポリシリコンを主材料として用いた所謂低温ポリシリコン、また結晶化を促進する元素などを用いて非晶質シリコンを結晶化させたポリシリコンなどを含んでいる。また、このような薄膜プロセスに換えて、絶縁表面に単結晶半導体層を設けたＳＯＩ基板を用いても良い。ＳＯＩ基板は、ＳＩＭＯＸ（Ｓｅｐａｒａｔｉｏｎ  ｂｙ  ＩＭｐｌａｎｔｅｄ  Ｏｘｙｇｅｎ）法や、Ｓｍａｒｔ−Ｃｕｔ法を用いて形成することができる。ＳＩＭＯＸ法は、単結晶シリコン基板に酸素イオンを注入し、所定の深さに酸素含有層を形成した後、熱処理を行い、表面から一定の深さで埋込絶縁層を形成し、埋込絶縁層の上に単結晶シリコン層を形成する方法である。また、Ｓｍａｒｔ−Ｃｕｔ法は、酸化された単結晶シリコン基板に水素イオン注入を行い、所望の深さに相当する所に水素含有層を形成し、他の支持基板（表面に貼り合わせ用の酸化シリコン膜を有する単結晶シリコン基板など）と貼り合わせる、加熱処理を行うことにより水素含有層にて単結晶シリコン基板を分断し、支持基板上に酸化シリコン膜と単結晶シリコン層との積層を形成する方法である。
【０２１６】
第１の電極６１３上には、ＥＬ層６１６、および第２の電極６１７がそれぞれ形成されている。本実施の形態で示す発光素子のＥＬ層６１６は、実施の形態１で示した成膜方法を適用して形成することができる。
【０２１７】
シール材６０５で封止基板６０４を素子基板６１０と貼り合わせることにより、素子基板６１０、封止基板６０４、およびシール材６０５で囲まれた空間６０７に発光素子６１８が備えられた構造になっている。なお、空間６０７には、充填材が充填されており、不活性気体（窒素やアルゴン等）が充填される場合の他、シール材６０５で充填される場合もある。
【０２１８】
なお、シール材６０５には可視光硬化性、紫外線硬化性または熱硬化性の樹脂を用いるのが好ましい。具体的にはエポキシ系樹脂を用いることができる。また、これらの材料はできるだけ水分や酸素を透過しない材料であることが望ましい。また、封止基板６０４に用いる材料としてガラス基板や石英基板の他、ＦＲＰ（Ｆｉｂｅｒｇｌａｓｓ−Ｒｅｉｎｆｏｒｃｅｄ  Ｐｌａｓｔｉｃｓ）、ＰＶＦ（ポリビニルフロライド）、ポリエステルまたはアクリル等からなるプラスチック基板を用いることができる。また、フィルム（ポリプロピレン、ポリエステル、ビニル、ポリフッ化ビニル、塩化ビニルなどからなる）、無機蒸着フィルムを用いることもできる。
【０２１９】
また、発光素子上にパッシベーション膜（保護膜）として絶縁層を設けてもよい。パッシベーション膜としては、窒化珪素、酸化珪素、酸化窒化珪素、窒化酸化珪素、窒化アルミニウム、酸化窒化アルミニウム、窒素含有量が酸素含有量よりも多い窒化酸化アルミニウムまたは酸化アルミニウム、ダイアモンドライクカーボン（ＤＬＣ）、窒素含有炭素膜を含む絶縁膜からなり、該絶縁膜を単層もしくは組み合わせた積層を用いることができる。又はシロキサン樹脂を用いてもよい。
【０２２０】
充填材の代わりに、窒素雰囲気下で封止することによって、窒素等を封入してもよい。充填材を通して光を発光装置外に取り出す場合、充填材も透光性を有する必要がある。充填材は、例えば可視光硬化、紫外線硬化または熱硬化のエポキシ樹脂を用いればよい。充填材は、液状の状態で滴下し、発光装置内に充填することもできる。充填材として、乾燥剤などの吸湿性を含む物質を用いる、または充填材中に吸湿物質を添加すると、さらなる吸水効果が得られ、素子の劣化を防ぐことができる。
【０２２１】
また、位相差板や偏光板を用いて、外部から入射する光の反射光を遮断するようにしてもよい。隔壁となる絶縁層を着色しブラックマトリクスとして用いてもよい。この隔壁は液滴吐出法により形成することができ、ポリイミドなどの樹脂材料に、カーボンブラック等を混合させてもよく、その積層でもよい。液滴吐出法によって、異なった材料を同領域に複数回吐出し、隔壁を形成してもよい。位相差板としてはλ／４板、λ／２板を用い、光を制御できるように設計すればよい。構成としては、順に素子基板、発光素子、封止基板（封止材）、位相差板（λ／４、λ／２）、偏光板となり、発光素子から放射された光は、これらを通過し偏光板側より外部に放射される。この位相差板や偏光板は光が放射される側に設置すればよく、両面放射される両面放射型の発光装置であれば両方に設置することもできる。また、偏光板の外側に反射防止膜を有していても良い。これにより、より高繊細で精密な画像を表示することができる。
【０２２２】
本実施の形態では、上記のような回路で形成するが、本発明はこれに限定されず、周辺駆動回路としてＩＣチップを前述したＣＯＧ方式やＴＡＢ方式によって実装したものでもよい。また、ゲート線駆動回路、ソース線駆動回路は複数であっても単数であっても良い。
【０２２３】
また、本発明の発光装置において、画面表示の駆動方法は特に限定されず、例えば、点順次駆動方法や線順次駆動方法や面順次駆動方法などを用いればよい。代表的には、線順次駆動方法とし、時分割階調駆動方法や面積階調駆動方法を適宜用いればよい。また、発光装置のソース線に入力する映像信号は、アナログ信号であってもよいし、デジタル信号であってもよく、適宜、映像信号に合わせて駆動回路などを設計すればよい。
【０２２４】
発光層は、発光波長帯の異なる発光層を画素毎に形成して、カラー表示を行う構成としても良い。典型的には、Ｒ（赤）、Ｇ（緑）、Ｂ（青）の各色に対応した発光層を形成する。この場合にも、画素の光放射側にその発光波長帯の光を透過するフィルターを設けた構成とすることで、色純度の向上や、画素領域の鏡面化（映り込み）の防止を図ることができる。フィルターを設けることで、発光層から放射される光の損失を無くすことができる。さらに、斜方から画素領域（表示画面）を見た場合に起こる色調の変化を低減することができる。
【０２２５】
本発明を用いると、材料と被成膜基板との間にマスクを設けることなく、被成膜基板に微細なパターンの薄膜を形成することができる。本実施の形態のように、このような成膜方法を用いて発光素子を形成し、高繊細な発光装置を作製することができる。
【０２２６】
本実施の形態は、上記の実施の形態１乃至４と適宜組み合わせることができる。
【０２２７】
（実施の形態７）
本発明を適用して、様々な表示機能を有する発光装置を作製することができる。即ち、それら表示機能を有する発光装置を表示部に組み込んだ様々な電子機器に本発明を適用できる。
【０２２８】
その様な本発明に係る電子機器として、テレビジョン装置（単にテレビ、又はテレビジョン受信機ともよぶ）、デジタルカメラ、デジタルビデオカメラ等のカメラ、携帯電話装置（単に携帯電話機、携帯電話ともよぶ）、ＰＤＡ等の携帯情報端末、携帯型ゲーム機、コンピュータ用のモニタ、コンピュータ、カーオーディオ等の音響再生装置、家庭用ゲーム機等の記録媒体を備えた画像再生装置（具体的にはＤｉｇｉｔａｌ  Ｖｅｒｓａｔｉｌｅ  Ｄｉｓｃ（ＤＶＤ））等が挙げられる。また、パチンコ機、スロットマシン、ピンボール機、大型ゲーム機など発光装置を有するあらゆる遊技機に適用することができる。その具体例について、図１５乃至図１７を参照して説明する。
【０２２９】
本発明の発光装置の適用範囲は極めて広く、この発光装置をあらゆる分野の電子機器に適用することが可能である。本発明の実施の形態１に示す成膜方法を用いるため、生産性がよく、かつ高繊細なパターンを有するため大型の表示部又は照明部を有する高画質の電子機器を安価で提供することができる。
【０２３０】
図１５（Ａ）に示す携帯情報端末機器は、本体９２０１、表示部９２０２等を含んでいる。表示部９２０２は、本発明の発光装置を適用することができる。その結果、高画質の携帯情報端末機器を安価で提供することができる。
【０２３１】
図１５（Ｂ）に示すデジタルビデオカメラは、表示部９７０１、表示部９７０２等を含んでいる。表示部９７０１は本発明の発光装置を適用することができる。その結果、高画質のデジタルビデオカメラを安価で提供することができる。
【０２３２】
図１５（Ｃ）に示す携帯電話機は、本体９１０１、表示部９１０２等を含んでいる。表示部９１０２は、本発明の発光装置を適用することができる。その結果、高画質の携帯電話機を安価で提供することができる。
【０２３３】
図１７は本発明を適用した携帯電話機の一例であり、図１５（Ｃ）に示した携帯電話機とは異なる例を示す。図１７の携帯電話機において図１７（Ａ）が正面図、図１７（Ｂ）が背面図、図１７（Ｃ）が展開図である。携帯電話機は、電話と携帯情報端末の双方の機能を備えており、コンピュータを内蔵し、音声通話以外にも様々なデータ処理が可能な所謂スマートフォンである。
【０２３４】
携帯電話機は、筐体８００１及び８００２の二つの筐体で構成されている。筐体８００１には、表示部８１０１、スピーカー８１０２、マイクロフォン８１０３、操作キー８１０４、ポインティングデバイス８１０５、カメラ用レンズ８１０６、外部接続端子８１０７、イヤホン端子８１０８等が備えられ、筐体８００２には、キーボード８２０１、外部メモリスロット８２０２、カメラ用レンズ８２０３、ライト８２０４等が備えられている。また、アンテナは筐体８００１内部に内蔵されている。
【０２３５】
また、上記構成に加えて、非接触ＩＣチップ、小型記録装置等を内蔵していてもよい。
【０２３６】
他の上記実施の形態に示される発光装置を組み込むことが可能である表示部８１０１は、使用形態に応じて表示の方向が適宜変化する。表示部８１０１と同一面上にカメラ用レンズ８１０６を備えているため、テレビ電話が可能である。また、表示部８１０１をファインダーとしてカメラ用レンズ８２０３及びライト８２０４で静止画及び動画の撮影が可能である。スピーカー８１０２及びマイクロフォン８１０３は音声通話に限らず、テレビ電話、録音、再生等が可能である。操作キー８１０４では、電話の発着信、電子メール等の簡単な情報入力、画面のスクロール、カーソル移動等が可能である。更に、図１７（Ａ）に示す重なり合った筐体８００１と筐体８００２は、スライドして図１７（Ｃ）のように展開し、携帯情報端末として使用できる。この場合、キーボード８２０１、ポインティングデバイス８１０５を用い円滑な操作が可能である。外部接続端子８１０７はＡＣアダプタ及びＵＳＢケーブル等の各種ケーブルと接続可能であり、充電及びコンピュータ等とのデータ通信が可能である。また、外部メモリスロット８２０２に記録媒体を挿入しより大量のデータ保存及び移動に対応できる。
【０２３７】
また、上記機能に加えて、赤外線通信機能、テレビ受信機能等を備えたものであってもよい。
【０２３８】
表示部８１０１は、本発明の発光装置を適用することができるため、高画質の携帯電話機を安価で提供することができる。
【０２３９】
図１５（Ｄ）に示す携帯型のコンピュータは、本体９４０１、表示部９４０２等を含んでいる。表示部９４０２は、本発明の発光装置を適用することができる。その結果、高画質の携帯型のコンピュータを安価で提供することができる。
【０２４０】
本発明を適用した発光装置は、小型の電気スタンドや室内の大型な照明装置として用いることもできる。図１５（Ｅ）は卓上照明器具であり、照明部９５０１、傘９５０２、可変アーム９５０３、支柱９５０４、台９５０５、電源９５０６を含む。本発明の発光装置を照明部９５０１に用いることにより作製される。なお、照明器具には天井固定型の照明器具または壁掛け型の照明器具なども含まれる。本発明により大型な照明器具も安価で提供することができる。
【０２４１】
さらに、本発明の発光装置を液晶表示装置のバックライトとして用いることもできる。本発明の発光装置は、面発光の照明装置であり大面積化も可能であるため、バックライトの大面積化が可能であり、液晶表示装置の大面積化も可能になる。さらに、本発明の発光装置は薄型であるため、液晶表示装置の薄型化も可能となる。
【０２４２】
図１５（Ｆ）に示す携帯型のテレビジョン装置は、本体９３０１、表示部９３０２等を含んでいる。表示部９３０２は、本発明の発光装置を適用することができる。その結果、高画質の携帯型のテレビジョン装置を安価で提供することができる。またテレビジョン装置としては、携帯電話機などの携帯端末に搭載する小型のものから、持ち運びをすることができる中型のもの、また、大型のもの（例えば４０インチ以上）まで、幅広いものに、本発明の発光装置を適用することができる。
【０２４３】
図１６（Ａ）は大型の表示部を有するテレビジョン装置である。本発明の発光装置により主画面２００３が形成され、その他付属設備としてスピーカー部２００９、操作スイッチなどが備えられている。このように、テレビジョン装置を完成させることができる。
【０２４４】
図１６（Ａ）に示すように、筐体２００１に発光素子を利用した表示用パネル２００２が組みこまれ、受信機２００５により一般のテレビ放送の受信をはじめ、モデム２００４を介して有線又は無線による通信ネットワークに接続することにより一方向（送信者から受信者）又は双方向（送信者と受信者間、又は受信者間同士）の情報通信をすることもできる。テレビジョン装置の操作は、筐体に組みこまれたスイッチ又は別体のリモコン操作機２００６により行うことが可能であり、このリモコン装置にも出力する情報を表示する表示部２００７が設けられていても良い。
【０２４５】
また、テレビジョン装置にも、主画面２００３の他にサブ画面２００８を第２の表示用パネルで形成し、チャネルや音量などを表示する構成が付加されていても良い。
【０２４６】
図１６（Ｂ）は例えば２０〜８０インチの大型の表示部を有するテレビジョン装置であり、筐体２０１０、表示部２０１１、操作部であるリモコン装置２０１２、スピーカー部２０１３等を含む。本発明は、表示部２０１１の作製に適用される。本発明を適用することによって大型でかつ高画質なテレビジョン装置を安価で提供することができる。また図１６（Ｂ）のテレビジョン装置は、壁かけ型となっており、設置するスペースを広く必要としない。
【０２４７】
勿論、本発明は鉄道の駅や空港などにおける情報表示盤や、街頭における広告表示盤など大面積の表示媒体としても様々な用途に適用することができる。
【０２４８】
本実施の形態は、上記の実施の形態１乃至６と適宜組み合わせることができる。
【実施例１】
【０２４９】
本実施例では、本発明の成膜方法に用いる成膜用基板に光を照射したときの熱分布について計算を行った。計算に用いたモデルを図２１及び図２２（Ａ）（Ｂ）に示す。なお、計算では２次元モデルとして計算を行った。本発明では、より正確なパターンに選択的に薄膜を形成するためには、成膜用基板と被成膜用基板との間は近づけて配置する方が好ましい。また、成膜用基板を作製する上でも、断熱層の膜厚が薄い方が作製しやすく好ましい。本実施例では、完全には熱を遮断できないような断熱層の膜厚であっても、本発明の効果が得られるかどうかを確認するために以下のモデルを用いて計算を行った。
【０２５０】
図２１に示すモデルは、本実施例の成膜用基板である。ガラス基板３０１（厚さ０．７ｍｍ）上に、反射層３０２（アルミニウム膜２００ｎｍ）、第１の断熱層３０３ａ（酸化シリコン膜１０００ｎｍ）、第２の断熱層３０３ｂ（酸化シリコン膜１０００ｎｍ）、光吸収層３０４（チタン膜２００ｎｍ）が形成されている２次元モデルを採用した。なお、反射層３０２の開口部にあたる第１の領域の幅は２３．５μｍとした。温度の測定箇所はＡ１、Ａ２、Ａ３であり、いずれも膜中央部の温度を測定した。また、図２１において、Ａ１は第１の領域の中央であり、膜面内方向にＡ１より９．２μｍ離れた位置がＡ２、２２．２μｍ離れた位置がＡ３である。
【０２５１】
図２２（Ａ）（Ｂ）に示すモデルは、比較として用いた比較成膜用基板であり、図２２（Ａ）が比較例１、図２２（Ｂ）が比較例２の成膜用基板である。図２２（Ａ）に示すように、ガラス基板３１１（厚さ０．７ｍｍ）上に、反射層３１２（アルミニウム膜２００ｎｍ）、光吸収層３１４（チタン膜２００ｎｍ）が形成されている２次元モデルを採用した。なお、反射層３１２の開口部にあたる第１の領域の幅は２３．５μｍとした。温度の測定箇所はＣ１、Ｃ２、Ｃ３であり、いずれも膜中央部の温度を測定した。また、図２２（Ａ）において、Ｃ１は第１の領域の中央であり、膜面内方向にＣ１より９．２μｍ離れた位置がＣ２、２２．２μｍ離れた位置がＣ３である。
【０２５２】
図２２（Ｂ）は、図２２（Ａ）の反射層３１２と光吸収層３１４の間に連続する断熱層３２３を設けた構造であり、ガラス基板３２１（厚さ０．７ｍｍ）上に、反射層３２２（アルミニウム膜２００ｎｍ）、断熱層３２３（酸化シリコン膜１０００ｎｍ）、光吸収層３２４（チタン膜２００ｎｍ）が形成されている２次元モデルを採用した。なお、反射層３２２の開口部にあたる第１の領域の幅は２３．５μｍとした。温度の測定箇所はＤ１、Ｄ２、Ｄ３であり、いずれも膜中央部の温度を測定した。また、図２２（Ｂ）において、Ｄ１は第１の領域の中央であり、膜面内方向にＤ１より９．２μｍ離れた位置がＤ２、２２．２μｍ離れた位置がＤ３である。
【０２５３】
計算条件を以下に示す。計算ツールはＡＮＳＹＳ、使用メッシュは３節点三角形フリーメッシュ、最小メッシュ長は０．０５μｍである。熱伝導特性が温度依存であるので非線形解析（ニュートン法）を使用した。また、非定常解析における時間刻みは０．１２５μｓとし、初期温度は２７℃一様とし、境界条件はすべて断熱境界とした。
【０２５４】
計算結果を図２３乃至図２５及び表１に示す。図２３乃至図２５は、各位置における測定箇所での最高温度の関係を示すグラフであり、各モデルとも照射時間を１．２×１０−２ｓｅｃ、１．２×１０−３ｓｅｃ、１．２×１０−４ｓｅｃとして行った。図２３において照射時間１．２×１０−２ｓｅｃの測定値を白菱形のドット、１．２×１０−３ｓｅｃの測定値を白四角のドット、１．２×１０−４ｓｅｃの測定値を白三角のドットで示す。図２４及び図２５において照射時間１．２×１０−２ｓｅｃの測定値を黒菱形のドット、１．２×１０−３ｓｅｃの測定値を黒四角のドット、１．２×１０−４ｓｅｃの測定値を黒三角のドットで示す。
【０２５５】
表１は、第１の有機化合物材料を含む層中の材料が被成膜基板に形成される第１の領域と、反射層により光が遮断され第２の有機化合物材料を含む層中の材料が被成膜基板に形成されない第２の領域との温度差を、第１の領域で光吸収層の端部に位置するＡ２、Ｃ２、Ｄ２と、第２の領域で反射層上の光吸収層端部に位置するＡ３、Ｃ３、Ｄ３との温度差を算出した値である。
【０２５６】
【表１】
0005244680.tif 000002
【０２５７】
図２３乃至図２５に示すように、各モデルとも光吸収層に光が吸収される第１の領域の中央部のＡ１、Ｃ１、Ｄ１の最高温度が一番高く、反射層によって光が反射される第２の領域に近づくにつれ（Ａ２、Ｃ２、Ｄ２）、最高温度は下がっている（Ａ３、Ｃ３、Ｄ３）。各モデルとも照射時間が長くなるにつれ、第１の領域と第２の領域の境界にそれぞれ位置するＡ２とＡ３、Ｃ２とＣ３、Ｄ２とＤ３との温度差が小さくなっている。これは照射時間が長くなると、第１の領域から第２の領域への熱が伝導し、第２の領域の温度が高くなるためである。このようにエネルギーの高い光源や、長い照射時間とする場合、より第２の領域の温度を低くするために、第１の断熱層と第２の断熱層の膜厚を厚くし、第１の断熱層上の光吸収層と第２の断熱層上の有機化合物材料を含む層までの熱の伝導経路を長くするとよい。また、熱の伝導経路である第１の断熱層、透光性基板、第２の断熱層を伝導する際に吸収や拡散され、放熱する。伝導経路に第１の断熱層、透光性基板、第２の断熱層などの異なる材料を配置することでより伝導する際に吸収や拡散によって、より熱が放熱することができるため好ましい。第１の断熱層上の光吸収層と第２の断熱層上の有機化合物材料を含む層までの熱の伝導経路を長くすると、第２の領域へ熱が達する時間が遅くなり、かつ熱がより放熱されるため、第２の領域において有機化合物材料を含む層の温度を低くすることができる。
【０２５８】
表１に示すように、比較例１と比較例２の光吸収層において第１の領域と第２の領域との温度差（Ｃ２とＣ３、Ｄ２とＤ３）と比べて、本実施例の第１の領域と第２の領域との温度差（Ａ２とＡ３）は倍以上の数値となっている。
【０２５９】
本実施例の第１の領域の第１の断熱層と第２の領域の第２の断熱層との間に空間（間隔）を設けた構造であると、第１の領域の光吸収層から第２の領域の第２の有機化合物材料を含む層までの熱の伝導経路を長くすることができる。よって、第１の領域の光吸収層で発生した熱が第２の領域に達する迄の時間が遅くなる。さらに熱は第１の断熱層、透光性基板、第２の断熱層を伝導する際に吸収や拡散され、放熱する。よって、本実施例において第２の領域の温度を低くすることができ、第１の領域と第２の領域においてより高い温度差を持たせることができることが確認できた。
【０２６０】
よって、第２の有機化合物材料を含む層の大部分を成膜用基板に残存させることができるため、被成膜基板に成膜される膜は、第１の領域のパターンを反映した微細なパターンで選択的に成膜することができる。また、レーザ光と比較して照射時間が長いランプ光の照射時間でも第２の領域において第２の有機化合物材料を含む層の加熱を抑制し、境界において温度差を保つことができるために、光源としてランプを用いることができる。ランプ光はレーザ光を比較して一度に広範囲を処理することができるため、作製工程時間を短縮し、スループットを向上することが可能となる。
【０２６１】
従って、比較例のモデルよりも、本実施例のモデルの方が第２の領域において第１の領域より伝導した熱によって、有機化合物材料を含む層中の材料が被成膜基板に付着し成膜パターンをぼかすことを抑制できる。そのため、本発明の成膜方法に用いる成膜用基板を適用することにより、より高精細な発光装置を安価で作製できる。
【図１】
0005244680.tif 000003
【図２】
0005244680.tif 000004
【図３】
0005244680.tif 000005
【図４】
0005244680.tif 000006
【図５】
0005244680.tif 000007
【図６】
0005244680.tif 000008
【図７】
0005244680.tif 000009
【図８】
0005244680.tif 000010
【図９】
0005244680.tif 000011
【図１０】
0005244680.tif 000012
【図１１】
0005244680.tif 000013
【図１２】
0005244680.tif 000014
【図１３】
0005244680.tif 000015
【図１４】
0005244680.tif 000016
【図１５】
0005244680.tif 000017
【図１６】
0005244680.tif 000018
【図１７】
0005244680.tif 000019
【図１８】
0005244680.tif 000020
【図１９】
0005244680.tif 000021
【図２０】
0005244680.tif 000022
【図２１】
0005244680.tif 000023
【図２２】
0005244680.tif 000024
【図２３】
0005244680.tif 000025
【図２４】
0005244680.tif 000026
【図２５】
0005244680.tif 000027
【図２６】
0005244680.tif 000028
【図２７】
0005244680.tif 000029